(57)【要約】【課題】改良されたコーティング及びコーティング組成物の提供。【解決手段】架橋重合体ナノ粒子（以下「ＰＮＰ」と称する）を含む改良されたコーティング、高分子ディスパージョン、高分子組成物が開示される。ＰＮＰを含む改良されたコーティング、高分子ディスパージョン、高分子組成物の製造方法も開示される。開示されるＰＮＰは重合単位として少なくとも一つの多エチレン性不飽和モノマーを含み１から５０ナノメートルの平均直径を有する。開示されるＰＮＰは重合単位として少なくとも一つの多エチレン性不飽和モノマーおよび少なくとも１つの表面活性モノマーを含む。【選択図】なし【特許請求の範囲】
【請求項１】
コーティング組成物、および標準動的光散乱技術を用いて決定された１から８ナノメートルの平均直径を有する架橋重合体ナノ粒子を含む改良されたコーティングであって、
前記架橋重合体ナノ粒子は、重合単位として少なくとも一種の多エチレン性不飽和モノマーを少なくとも１０重量％と；フルオロモノマー、珪素含有モノマー及び１００から５，０００ｇ／モルの範囲のポリ（酸化アルキレン）セグメント分子量を有するポリ（酸化アルキレン）含有モノマーから選択される少なくとも一種のモノマーを含み、
乾燥された前記改良されたコーティングが、架橋重合体ナノ粒子が存在しない乾燥コーティングと比較して改良された生物学的汚染抵抗性を有する、改良されたコーティング。
【請求項２】
前記架橋重合体ナノ粒子が、少なくとも一種の酸モノマーを重合単位としてさらに含む請求項１記載の改良されたコーティング。
【請求項３】
コーティングが流動性状態である請求項１に記載の改良されたコーティング。
【発明の詳細な説明】
【技術分野】
【０００１】
本発明は改良されたコーティング及び改良された流体コーティング組成物に関する。特に本発明は、架橋重合体ナノ粒子（以下「ＰＮＰ」と称する）を含む乾燥コーティングに関し、その乾燥コーティングはＰＮＰが存在しない場合の乾燥コーティングと比較して改良された次の諸特性の少なくとも一つを有する：ブロック抵抗性、プリント抵抗性、マー抵抗性、スクラブ抵抗性、耐研磨性、耐ダートピックアップ性、粘着性、光沢、可撓性、靭性、耐衝撃性、乾燥時間、造膜要求性、耐水性、耐薬品性、生物学的汚染抵抗性及び耐汚染性。本発明は、また、ＰＮＰを含む流体コーティング組成物に関し、その流体コーティングはＰＮＰが存在しない場合の流体コーティングのそれと比較して改善された次の特性の少なくとも一つを有する：塗料オープンタイム、レオロジー及び安定性。本発明は、また、表面活性基を有するＰＮＰに関する。本発明は、また、ＰＮＰを含有する重合体複合体及び重合体ディスパーションに関する。本発明は、また、ＰＮＰを含有する改良されたコーティング、流体コーティング組成物、重合体ディスパーション及び重合体複合物の製造方法に関する。
【背景技術】
【０００２】
ここで「コーティング」は、種々の基体に塗布された組成物、及び、例えば、フラットコーティング、セミグロスコーティング、グロスコーティング、プライマー、トップコート、汚染防止コーティング、白亜質表面、コンクリート及び大理石等の多孔性基体浸透性シーラー、エラストマーコーティング、マスチック、コーキング材及びシーラント等の建築用コーティング；例えば、ボード及びパネルコーティング、輸送機械コーティング、家具コーティング及びコイルコーティング等の工業用コーティング；例えば、橋及びタンクコーティング及び道路標識塗料等のメンテナンス用コーティング；レザーコーティング及びトリートメント；床ケアコーティング；ペーパーコーティング；毛髪、皮膚、爪等の身体ケア用コーティング、織物及び不織布コーティング及び顔料印刷用ペースト；及び例えば、感圧接着剤及びウエット‐アンドドライ‐積層接着剤などの接着剤コーティングとして一般的に認定された組成物を含む。例えば、ブロック抵抗性、プリント抵抗性、マー抵抗性、スクラブ抵抗性、耐研磨性、耐ダートピックアップ性、粘着性、光沢、可撓性、靭性、耐衝撃性、乾燥時間、造膜要求性、耐水性、耐薬品性、及び耐汚染性等の少なくとも一つの特性における改善点を有するコーティングが長い間、捜し求められてきた。ここで、「コーティング組成物」及び「流体コーティング組成物」とは、基体に塗布された後で、熱の適用により又は適用無しに乾燥され又は乾燥可能にされたときにコーティングを形成する組成物を意味する。例えば、所望のレオロジー及び増粘剤効率のような少なくとも一つの特性における改良点を有するコーティング組成物が、また捜し求められてきた。
【０００３】
ＷＯ２０００７５２４４号は、１以上のエポキシ官能性結合剤を５から２００ナノメートルの平均粒径を有するカルボキシル官能性金属‐有機ナノ粒子と反応させることにより形成される結合剤を開示する。
【先行技術文献】
【特許文献】
【０００４】
【特許文献１】国際公開第２０００／７５２４４号
【発明の概要】
【発明が解決しようとする課題】
【０００５】
ここで述べられる少なくとも一つの改良特性を有するコーティング及びコーティング組成物を提供することが望まれる。斯かる改良は、１から５０ナノメートルの平均直径を有するＰＮＰを含むコーティング組成物及びそのコーティング組成物から形成されるコーティングにおいて提供され、そのＰＮＰは重合単位として少なくとも一種の多エチレン性不飽和モノマーを含むものであることがここで見出された。
【課題を解決するための手段】
【０００６】
本発明の第一の態様においては、コーティング及び１から５０ナノメートルの平均直径を有するＰＮＰを含む改良されたコーティングが提供され、該ＰＮＰは重合単位として少なくとも一種の多エチレン性不飽和モノマーを含む。
【０００７】
本発明の第二の態様においては、１から５０ナノメートルの平均直径を有するＰＮＰを形成し、該ＰＮＰは重合単位として少なくとも一種の多エチレン性不飽和モノマーを含む；及び該ＰＮＰを含むコーティング組成物を形成する工程を含む改良されたコーティングを提供する方法が提供される。
【０００８】
本発明の第三の態様においては、１から５０ナノメートルの平均直径を有するＰＮＰを形成し、該ＰＮＰは重合単位として少なくとも一種の多エチレン性不飽和モノマーを含む；該ＰＮＰ及び少なくとも一種のエチレン性不飽和モノマーを含む反応混合物を提供し；及び該反応混合物を少なくとも一つのバルク、溶液、気相、エマルション、ミニエマルション又はサスペンション重合条件に付す工程を含む重合体ディスパーションを形成する方法が提供される。
【０００９】
本発明の第四の態様においては、少なくとも一種の多エチレン性不飽和モノマー及び少なくとも一種の表面活性モノマーの重合単位を含むＰＮＰが提供され、該ＰＮＰは１から５０ナノメートルの平均直径を有する。
【００１０】
本発明の第五の態様においては、１から５０ナノメートルの平均直径を有し、重合単位として少なくとも一種の多エチレン性不飽和モノマーを含むＰＮＰ；及び重合単位として少なくとも一種のエチレン性不飽和モノマーを含む重合体を含む重合体複合体が提供される。
【発明を実施するための形態】
【００１１】
ここで使用されるように、用語「ディスパーション」は、一つの相が第二の相に分布され、第二相は連続である少なくとも二つの別個の相を含む物質の物理的状態を意味する。
【００１２】
ここで使用されるように、用語「分子量」は、ＰＮＰを記載するとき、標準ゲル浸透クロマトグラフィー法、例えば４０℃においてＴＨＦ溶媒，３Ｐｌｇｅｌカラム（ポリマーラブ（Ｐｏｌｙｍｅｒ  Ｌａｂｓ））、１００オングストローム、１０３、１０４オングストローム、３０ｃｍ長、７．８ｍｍ内径、１ミル／分、１００マイクロリットル注入容積、ポリマーラブのカリバー（ＣＡＬＩＢＲＥ：商標）ソフトウェアを使用して狭ポリスチレン標準試料を使用して得られる見掛け分子量を意味する。
【００１３】
ここで使用されるように、用語「Ｔｇ」は示差走査熱量計（「ＤＳＣ」）法を使用して決定されるようなガラス転移温度を意味する。
【００１４】
ここで使用されるように、次の略語は、明らかに特段の断りのない限り次の意味を有する：Ｃ＝摂氏度；μｍ＝ミクロン；ＵＶ＝紫外線；ｒｐｍ＝１分当たりの回転数；ｎｍ＝ナノメートル；Ｊ＝ジュール；ｃｃ＝立法センチメートル；ｇ＝グラム；ｗｔ％＝重量パーセント；Ｌ＝リットル；ｍＬ＝ミリリットル；ＭＩＡＫ＝メチルイソアミルケトン；ＭＩＢＫ＝メチルイソブチルケトン；ＢＡ＝ブチルアクリレート；ＡＡ＝アクリル酸；ＭＡＡ＝メタクリル酸；ＰＳ＝粒径＝平均粒子直径；ＰＭＡ＝ポリ（メチルアクリレート）；ＣｙＨＭＡ＝シクロヘキシルメタクリレート；ＥＧ＝エチレングリコール；ＤＰＧ＝ジプロピレングリコール；ＤＥＡ＝ジエチレングリコールエチルエーテルアセテート；ＢｚＡ＝ベンジルアクリレート；ＢｚＭＡ＝ベンジルメタクリレート；ＭＡＰＳ＝ＭＡＴＳ＝（トリメトキシルシリル）プロピルメタクリレート；ＯＦＰＭＡ＝オクタフロロペンチルメタクリレート；プロピルメタクリレート；ＰＥＴＴＡ＝ペンタエリトリットテトラ／トリアセテート；ＰＰＧ４０００ＤＭＡ＝ポリプロピレングリコール４０００ジメタクリレート；ＤＰＥＰＡ；ジペンタエリトリットペンタアクリレート；ＴＭＳＭＡ＝トリメチルシリルメタクリレート；ＭＯＰＴＳＯＭＳ＝メタクリルオキシプロピルビス（トリメチルシロキシ）メチルシラン；ＭＯＰＭＤＭＯＳ；３‐メタクリルオキシプロピルメチルジメトキシシラン；ＴＡＴ＝トリアリル‐１，３，５‐トリアジン‐２，４，６‐（１Ｈ、３Ｈ、５Ｈ）−トリオン；ＩＢＯＭＡ＝イソボルニルメタクリレート；ＰＧＭＥＡ＝プロピレングリコールモノメチルエーテルアセテート；ＰＥＧＭＥＭＡ４７５＝ポリ（エチレングリコールメチルエーテル）メタクリレートＭｗ＝４７５；ＥＵＧ＝オイゲノール（４−アリル−２−メトキシフェノール）；ＰＧＤＭＡ＝プロピレングリコールジメタクリレート。
【００１５】
用語「（メタ）アクリル」はアクリル及びメタクリル双方を含み、用語「（メタ）アクリレート」はアクリレート及びメタアクリレート双方を含む。同様に、用語「（メタ）アクリルアミド」はアクリルアミド及びメタアクリルアミド双方を意味する。「アルキル」は直鎖、分岐及び環状アルキル基を含む。
【００１６】
ここで規定される全ての範囲は、両端の数字を含み、組み合わせ可能である。
本発明はＰＮＰを含むコーティング組成物、コーティング組成物から形成されたコーティング、重合体ディスパーション及び重合体複合体を目的とし、ＰＮＰは少なくとも一種の多エチレン性不飽和モノマーの重合単位を有し、１から５０ナノメートルの平均直径を有するものに関し、さらにそれらを形成する方法を目的としている。本発明は、また、少なくとも一種の多エチレン性不飽和モノマー及び少なくとも一種の表面活性モノマーの重合単位を有するＰＮＰを目的とし、該ＰＮＰは１から５０ナノメートルの平均直径を有する。
【００１７】
本発明の種々の態様において使用されるＰＮＰは、典型的には１から５０ナノメートルの平均粒子直径を有する一方で、それらは、好ましくは１から４０ｎｍ、より好ましくは１ｎｍから３０ｎｍ、いっそうより好ましくは１ｎｍから２０ｎｍ、いっそう更により好ましくは１から１０ｎｍ及び最も好ましくは２ｎｍから８ｎｍの平均粒子直径を有する。
【００１８】
ＰＮＰは、少なくとも一種の多エチレン性不飽和モノマーのフリーラジカル重合によって形成される。典型的には、特に断りが無ければ、ＰＮＰは、ＰＮＰの重量を基準にして少なくとも１重量％の少なくとも一種の重合された多エチレン性不飽和モノマーを含有する。ＰＮＰの重量を基準にして１００％以下の重合された多エチレン性不飽和モノマーは、本発明の粒子に有効に使用され得る。重合された多エチレン性不飽和モノマーの量は、ＰＮＰの重量を基準にして１％から８０％が好ましく、より好ましくはＰＮＰの重量を基準にして１％から６０％、最も好ましくはＰＮＰの重量を基準にして１％から２５％である。
【００１９】
本発明に有用である好適な多エチレン性不飽和モノマーとしては、例えば、トリビニルベンゼン、ジビニルトルエン、ジビニルピリジン、ジビニルナフタレン及びジビニルキシレン；及びエチレングリコールジアクリレート、トリメチロールプロパントリアクリレート、ジエチレングリコールジビニルエーテル、トリビニルシクロヘキサン、アリルメタクリレート（「ＡＬＭＡ」）、エチレングリコールジメタクリレート（「ＥＧＤＭＡ」）、ジエチレングリコールジメタクリレート（「ＤＥＧＤＭＡ」）、プロピレングリコールジメタクリレート、プロピレングリコールジアクリレート、トリメチロールプロパントリメタクリレート（「ＴＭＰＴＭＡ」）、ジビニルベンゼン（「ＤＶＢ」）、２，２−ジメチルプロパン‐１，３‐ジアクリレート、１，３‐ブチレングリコールジアクリレート、１，３‐ブチレングリコールジメタクリレート、１，４‐ブタンジオールジアクリレート、ジエチレングリコールジアクリレート、ジエチレングリコールジメタクリレート、１，６‐ヘキサンジオールジアクリレート、１，６‐ヘキサンジオールジメタクリレート、トリプロピレングリコールジアクリレート、トリエチレングリコールジメタクリレート、テトラエチレングリコールジアクリレート、ポリエチレングリコール２００ジアクリレート、テトラエチレングリコールジメタクリレート、ポリエチレングリコールジメタクリレート、エトキシル化ビスフェノールＡジアクリレート、エトキシル化ビスフェノールＡジメタクリレート、ポリエチレングリコール６００ジメタクリレート、ポリ（ブタンジオール）ジアクリレート、ペンタエリトリットトリアクリレート、トリメチロールプロパントリエトキシトリアクリレート、グリセロールプロポキシトリアクリレート、ペンタエリトリットテトラアクリレート、ペンタエリトリットテトラメタクリレート、ジペンタエリトリットモノヒドロキシペンタアクリレート、ジビニルシラン、トリビニルシラン、ジメチルジビニルシラン、ジビニルメチルシラン、メチルトリビニルシラン、ジフェニルジビニルシラン、ジビニルフェニルシラン、トリビニルフェニルシラン、ジビニルメチルフェニルシラン、テトラビニルシラン、ジメチルビニルジシロキサン、ポリ（メチルビニルシロキサン）、ポリ（ビニルヒドロシロキサン）、ポリ（フェニルビニルシロキサン）、及びそれらの混合物のようなジ‐、トリ‐、テトラ‐又はより高次の多官能性エチレン性不飽和モノマーが含まれる。
【００２０】
ＰＮＰに共重合単位として組み入れられ得る好適なエチレン性不飽和モノマーとしては、（メタ）アクリル酸、（メタ）アクリルアミド、アルキル（メタ）アクリレート、酢酸ビニル、アルケニル（メタ）アクリレート、芳香族（メタ）アクリレート、ビニル芳香族モノマー、含窒素化合物及びそれらのチオ類似体、ホスホエチル（メタ）アクリレート（「ＰＥＭ」）のようなリン含有化合物及び置換エチレンモノマーが含まれるが、これらに限定されない。
【００２１】
典型的には本発明に有用なアルキル（メタ）アクリレートは、（Ｃ１〜Ｃ２４）アルキル（メタ）アクリレートである。適当なアルキル（メタ）アクリレートには、「ローカット（ｌｏｗ  ｃｕｔ）」アルキル（メタ）アクリレート、「ミッドカット（ｍｉｄ  ｃｕｔ）」アルキル（メタ）アクリレート及び「ハイカット（ｈｉｇｈ  ｃｕｔ）」アルキル（メタ）アクリレートが含まれるが、これらに限定されない。
【００２２】
「ローカット」アルキル（メタ）アクリレートは、典型的にはアルキル基が１から６の炭素原子を含むものである。適当なローカットアルキル（メタ）アクリレートとしては、メチルメタクリレート（「ＭＭＡ」），メチルアクリレート、エチルアクリレート、プロピルメタクリレート、ブチルメタクリレート（「ＢＭＡ」）、ブチルアクリレート（「ＢＡ」）、イソブチルメタクリレート（「ＩＢＭＡ」）、ヘキシルメタクリレート、シクロヘキシルメタクリレート、シクロヘキシルアクリレート及びこれらの混合物が含まれるが、これらに限定されない。
【００２３】
「ミッドカット」アルキル（メタ）アクリレートは、典型的にはアルキル基が７から１５の炭素原子を含むものである。適当なミッドカットアルキル（メタ）アクリレートとしては、２‐エチルヘキシルアクリレート（「ＥＨＡ」）、２‐エチルヘキシルメタクリレート、オクチルメタクリレート、デシルメタクリレート、イソデシルメタクリレート（  「ＩＤＭＡ」、分岐（Ｃ１０）アルキル異性体混合物に基づく）、ウンデシルメタクリレート、ドデシルメタクリレート（ラウリルメタクリレートとしても知られる）、トリデシルメタクリレート、テトラデシルメタクリレート（ミリスチルメタクリレートとしても知られる）、ペンタデシルメタクリレート及びそれらの混合物が含まれるが、これらに限定されない。有用な混合物としては、ドデシルペンタデシルメタクリレート（「ＤＰＭＡ」）、ドデシル、トリデシル、テトラデシル及びペンタデシルメタクリレートの直鎖及び分岐鎖の異性体の混合物；及びラウリル‐ミリスチルメタクリレート（「ＬＭＡ」）が含まれる。
【００２４】
「ハイカット」アルキル（メタ）アクリレートには、典型的にはアルキル基が１６から２４の炭素原子を含むものである。適当なハイカットアルキル（メタ）アクリレートとしては、ヘキサデシルメタクリレート、ヘプタデシルメタクリレート、オクタデシルメタクリレート、ノナデシルメタクリレート、コシルメタクリレート、エイコシルメタクリレート及びこれらの混合物が含まれるが、これらに限定されない。有用なハイカットアルキル（メタ）アクリレートとしては、ヘキサデシル、オクタデシル、コシル及びエイコシルメタクリレートの混合物であるセチル‐エイコシルメタクリレート（「ＣＥＭＡ」）；及びヘキサデシル及びオクタデシルメタクリレートの混合物であるセチル‐ステアリルメタクリレート（「ＳＭＡ」）が含まれるが、これらに限定されない。
【００２５】
上記のミッドカット及びハイカットのアルキル（メタ）アクリレートは、一般的に工業品質の長鎖脂肪族アルコールを使用して標準エステル化操作により製造され、これらの商業的に入手可能なアルコールは、アルキル基が１０から１５又は１６から２０の炭素原子を含む鎖長の間で変動するアルコールの混合物である。これらのアルコールの例は、ビスタケミカル（現在ではサソール）カンパニーの種々のチーグラー触媒によって製造されるアルフォール（ＡＬＦＯＬ）アルコール、即ち、アルフォール１６１８及びアルフォール１６２０、シェルケミカルカンパニーのチーグラー触媒によって製造される種々のネオドール（ＮＥＯＤＯＬ）アルコール、即ち、ネオドール２５Ｌ及びプロクターアンドギャンブル社のＴＡ‐１６１８及びＣＯ‐１２７０等の天然物由来のアルコールである。結論として、本発明の目的のためには、アルキル（メタ）アクリレートは、個々の名称のアルキル（メタ）アクリレート製品ばかりでなく、示されたアルキル（メタ）アクリレートと主成分である特定名称のアルキル（メタ）アクリレートの混合物をも含むことが意図されている。
【００２６】
本発明に有用なアルキル（メタ）アクリレートモノマーは、単一モノマーでもよいし、アルキル部分に異なる数の炭素原子を有するものの混合物であってもよい。また、本発明に有用な（メタ）アクリルアミド及びアルキル（メタ）アクリレートモノマーとしては、任意に置換されてもよい。任意に置換された、適当な（メタ）アクリルアミド及びアルキル（メタ）アクリレートモノマーとしては、ヒドロキシ（Ｃ２‐Ｃ６）アルキル（メタ）アクリレート、ジアルキルアミノ（Ｃ２‐Ｃ６）‐アルキル（メタ）アクリレート及びジアルキルアミノ（Ｃ２‐Ｃ６）アルキルメタアクリルアミドが含まれるが、これらに限定されない。
【００２７】
有用な置換アルキル（メタ）アクリレートモノマーの例としては、アルキル基に一つ以上の水酸基を有するもの、特にアルキル基のβ位（２の位置）に  水酸基が見出されるものである。置換アルキル基が分岐又は非分岐の（Ｃ２‐Ｃ６）アルキル基であるヒドロキシアルキル（メタ）アクリレートモノマーが好ましい。好適なヒドロキシアルキル（メタ）アクリレートモノマーとしては、２‐ヒドロキシエチルメタクリレート（「ＨＥＭＡ」）、２‐ヒドロキシエチルアクリレート（「ＨＥＡ」）、２‐ヒドロキシプロピルメタクリレート、１‐メチル‐２‐ヒドロキシエチルメタクリレート、２‐ヒドロキシプロピルアクリレート、１‐メチル‐２‐ヒドロキシエチルアクリレート、２‐ヒドロキシブチルメタクリレート、２‐ヒドロキシブチルアクリレート及びこれらの混合物が挙げられるが、これらに限定されない。好ましいヒドロキシアルキル（メタ）アクリレートモノマーは、ＨＥＭＡ、１‐メチル‐２‐ヒドロキシエチルメタクリレート、２‐ヒドロキシプロピルメタクリレート及びそれらの混合物である。後者の二つのモノマー混合物は、一般に「ヒドロキシプロピルメタクリレート」又はＨＰＭＡと呼ばれている。
【００２８】
本発明に有用な他の置換（メタ）アクリレート及び（メタ）アクリルアミドモノマーの例は、アルキル基中にジアルキルアミノ基又はジアルキルアミノアルキル基を有するものである。斯かる置換（メタ）アクリレート及び（メタ）アクリルアミドの例としては、ジメチルアミノエチルメタクリレート、ジメチルアミノエチルアクリレート、Ｎ，Ｎ‐ジメチルアミノエチルメタクリルアミド、Ｎ，Ｎ‐ジメチル‐アミノプロピルメタクリルアミド、Ｎ，Ｎ‐ジメチルアミノブチルメタクリルアミド、Ｎ，Ｎ‐ジエチルアミノエチルメタクリルアミド、Ｎ，Ｎ‐ジエチルアミノプロピルメタクリルアミド、Ｎ，Ｎ‐ジエチルアミノブチルメタクリルアミド、Ｎ‐（１，１‐ジメチル‐３‐オキソブチル）アクリルアミド、Ｎ‐（１，３‐ジフェニル‐１‐エチル‐３‐オキソブチル）アクリルアミド、Ｎ‐（１−メチル‐１‐フェニル‐３‐オキソブチル）メタクリルアミド及び２‐ヒドロキシエチルアクリルアミド、アミノエチルエチレンウレアのＮ‐メタクリルアミド、Ｎ‐メタクリルオキシエチルモルフォリン、ジメチルアミノプロピルアミンのＮ‐マレイミド及びこれらの混合物が挙げられるが、これらに限定されない。
【００２９】
本発明に有用な他の置換（メタ）アクリレートモノマーは、γ‐プロピルトリ（Ｃ１〜Ｃ６）アルコキシシリル（メタ）アクリレート、γ‐プロピルトリ（Ｃ１〜Ｃ６）アルキルシリル（メタ）アクリレート、γ‐プロピルジ（Ｃ１〜Ｃ６）アルコキシ（Ｃ１〜Ｃ６）アルキルシリル（メタ）アクリレート、γ‐プロピルジ（Ｃ１〜Ｃ６）アルキル（Ｃ１〜Ｃ６）アルコキシシリル（メタ）アクリレート、ビニルトリ（Ｃ１〜Ｃ６）アルコキシシリル（メタ）アクリレート、ビニルジ（Ｃ１〜Ｃ６）アルコキシ（Ｃ１〜Ｃ６）アルキルシリル（メタ）アクリレート、ビニル（Ｃ１〜Ｃ６）アルコキシジ（Ｃ１〜Ｃ６）アルキルシリル（メタ）アクリレート、ビニルトリ（Ｃ１〜Ｃ６）アルキルシリル（メタ）アクリレート及びこれらの混合物等の珪素含有モノマーである。
【００３０】
本発明の不飽和モノマーとして有用なビニル芳香族モノマーとしては、スチレン（「ＳＴＹ」）、α‐メチルスチレン、ビニルトルエン、ｐ‐メチルスチレン、エチルビニルベンゼン、ビニルナフタレン、ビニルキシレン、及びこれらの混合物が含まれるが、これらに限定されない。ビニル芳香族モノマーとしては、また、ハロゲン化誘導体、即ち、フッ素、塩素又は臭素等の１以上のハロゲン基を含む誘導体；及びニトロ、シアノ、（Ｃ１〜Ｃ１０）アルコキシ、ハロ（Ｃ１〜Ｃ１０）アルキル、カルブ（Ｃ１〜Ｃ１０）アルコキシ、カルボキシ、アミノ、（Ｃ１〜Ｃ１０）アルキルアミノ誘導体等のそれらの相当する置換対応物が含まれる。
【００３１】
本発明の不飽和モノマーとして有用な含窒素化合物及びチオ類似化合物としては、２‐ビニル−ピリジン又は４‐ビニルピリジン等のビニルピリジン；２‐メチル‐５‐ビニルピリジン、２‐エチル‐５‐ビニルピリジン、３‐メチル‐５‐ビニルピリジン、２，３‐ジメチル‐５‐ビニルピリジン及び２‐メチル‐３‐エチル‐５‐ビニル‐ピリジン等の（Ｃ１〜Ｃ８）低級アルキル置換Ｎ‐ビニルピリジン；メチル置換キノリン及びイソキノリン；Ｎ−ビニルカプロラクタム；Ｎ‐ビニルブチロラクタム；Ｎ‐ビニルピロリドン；ビニルイミダゾール；Ｎ‐ビニルカルバゾール；Ｎ‐ビニルスクシイミド；（メタ）アクリロニトリル；ｏ‐，ｍ‐又はｐ‐アミノスチレン；マレイミド；Ｎ‐ビニルオキサゾリドン；Ｎ、Ｎ‐ジメチルアミノエチル‐ビニルエーテル；エチル‐２‐シアノアクリレート；ビニルアセトニトリル；Ｎ‐ビニルフタルイミド；Ｎ‐ビニル‐チオ‐ピロリドン、３‐メチル‐１‐ビニル‐ピロリドン、４‐メチル‐１‐ビニル‐ピロリドン、５‐メチル‐１‐ビニル‐ピロリドン、３‐エチル‐１‐ビニル‐ピロリドン、３‐ブチル‐１‐ビニル‐ピロリドン、３，３‐ジメチル‐１‐ビニル‐ピロリドン、４，５‐ジメチル‐１‐ビニル‐ピロリドン、５，５‐ジメチル‐１‐ビニル‐ピロリドン、３，３，５‐トリメチル‐１‐ビニル‐ピロリドン、４‐エチル‐１‐ビニル‐ピロリドン、５‐メチル‐５‐エチル‐１‐ビニル‐ピロリドン及び３，４，５‐トリメチル‐１‐ビニル‐ピロリドン等のＮ−ビニルピロリドン；ビニルピロール；ビニルアニリン；ビニルバーサテート；及びビニルピペリジンが含まれるが、これらに限定されない。
【００３２】
本発明において不飽和モノマーとして有用な置換エチレンモノマーとしては、アリルモノマー、酢酸ビニル、ビニルホルムアミド、塩化ビニル、フッ化ビニル、臭化ビニル、塩化ビニリデン、フッ化ビニリデン及び臭化ビニリデンが含まれるが、これらに限定されない。
【００３３】
本発明に使用されるＰＮＰは、エマルション重合、ミニエマルション、マイクロエマルション、サスペンション重合、非水性ディスパーション重合又は溶液重合により調製され得る。ここで「溶液重合」とは、ポリマーの溶媒である水性又は非水性媒体におけるフリーラジカル付加重合を意味する。ここで「ポリマーの溶媒」とは、架橋が存在しない場合のポリマーが重合体媒体中で可溶性であることを意味し、約２０重量％未満の多エチレン性不飽和モノマーを含有するポリマーについて架橋モノマーが存在しない場合の同一条件下で製造されたポリマーの溶解度に基づいて或いはここで開示される溶解度マップに基づいた重合媒体の選択により予見され得る。
【００３４】
ＰＮＰは、非水性溶媒内で調製され得る。斯かる溶媒の例としては、アルカン、フッ素化炭化水素及び芳香族炭化水素、エーテル、ケトン、エステル、アルコール及びこれらの混合物のような炭化水素が挙げられるが、これらに限定されない。特に好適な溶媒としては、ドデカン、メシチレン、キシレン、ジフェニルエーテル、ガンマ‐ブチロラクトン、酢酸エチル、乳酸エチル、プロピレングリコールモノメチルエーテルアセテート、カプロラクトン、２−ヘプタノン、メチルイソブチルケトン、ジイソブチルケトン、プロピレングリコールモノメチルエーテル、及びデカノール、ｔ−ブタノール及びイソプロパノール（「ＩＰＡ」）等のアルキルアルコールが含まれる。
【００３５】
ＰＮＰは、最初に溶媒ヒール（ｈｅｅｌ）を充填することにより又は代替的に溶媒及びモノマーの一部分の混合物を撹拌機、温度計及び還流凝縮器を装備した反応容器に充填して調製され得る。モノマー充填物は、典型的にはモノマー、開始剤及び連鎖移動剤から適切に構成される。溶媒又は溶媒／モノマーヒール充填物は、撹拌を伴い窒素ブランケット下で約５５℃から約１２５℃の温度まで加熱される。ヒール充填物が重合を開始するに十分な温度に達した後で、モノマー充填物又はモノマー充填物の残りが、反応を所望の反応温度に維持しながら１５分から４時間の期間にわたり反応容器に添加される。モノマー混合物添加の完了後、溶媒内の追加の開始剤は反応に供給されることができ及び／又は静置期間が採用され得る。
【００３６】
ＰＮＰは、エマルション重合により調製され得る。本発明に有用なエマルションポリマーは、最初に水及び一部のモノマーエマルションを撹拌機、温度計及び還流凝縮器を装備した反応容器に充填することにより一般に調製される。典型的には、モノマーエマルションはモノマー、界面活性剤、開始剤及び連鎖移動剤から適切に構成される。モノマーエマルションの初期充填は、撹拌を伴い窒素ブランケット下で約５５℃から約１２５℃の温度まで加熱される好適な反応容器に添加される。シード充填が重合開始に十分な温度に到達した後で、モノマーエマルション又はモノマーエマルションの残りが反応を所望の反応温度に維持しながら１５分から４時間の期間にわたり反応容器に添加される。モノマーエマルション添加の完了後、溶媒内の追加の開始剤は反応に供給されることができ及び／又は静置期間が採用され得る。
【００３７】
別法として、エマルション重合はバッチプロセスで遂行され得る。斯かるバッチプロセスにおいては、エマルションポリマーは、水、モノマー、界面活性剤、開始剤及び連鎖移動剤を適切に窒素ブランケット下で撹拌を伴いながら反応容器に充填することにより調製される。モノマーエマルションは、重合を遂行するために約５５℃から約１２５℃の温度に加熱される。モノマー混合物添加の完了後、追加の開始剤が反応に供給されることができ及び／又は静置期間が採用され得る。
【００３８】
好適なＰＮＰとしては、例えば：ＨＥＭＡ／ＤＥＧＤＭＡ、ＭＭＡ／ＤＥＧＤＭＡ、ＭＭＡ／ＭＡＰＳ／ＤＥＧＤＭＡ、ＭＭＡ／ＭＡＰＳ／ＰＥＴＴＡ、ＭＭＡ／ＭＡＰＳ／ＰＰＧ４０００ＤＭＡ、ＭＭＡ／ＭＡＰＳ／ＤＰＥＰＡ、ＭＡＰＳ／ＤＥＧＤＭＡ、ＢＡ／ＤＥＧＤＭＡ、ＭＭＡ／ＭＡＰＳ／ＴＭＰＴＭＡ、ＭＭＡ／ＭＡＰＳ／ＤＶＢ、ＳＴＹ／ＭＡＰＳ／ＤＢＶ、ＢＡ／ＭＡＰＳ／ＤＶＢ、ＢＡ／ＴＭＳＭＡ／ＤＶＢ、ＢＡ／ＭＯＰＴＳＯＭＳ／ＤＶＢ、ＢＡ／ＭＯＰＭＤＭＯＳ／ＤＶＢ、ＢＡ／ＭＡＰＳ／ＴＡＴ、ＡＬＭＡ／ＢＡ／ＤＶＢ、ＩＢＯＭＡ／ＭＡＰＳ／ＤＶＢ、ＩＢＯＡ／ＭＡＰＳ／ＤＶＢ、ＢＡ／ＤＶＢ、ＢＡ／ＰＧＤＭＡ、ＢＡ／ＡＬＭＡ、ＢＡ／ＴＭＰＴＭＡ、ＢＡ／ＤＰＥＰＡ、ＥＨＡ／ＤＶＢ、ＥＨＡ／ＡＬＭＡ、ＥＨＡ／ＴＭＰＴＭＡ、ＥＨＡ／ＤＰＥＰＡ、ＳＴＹ／ＤＶＢ、ＳＴＹ／ＡＬＭＡ、ＥＨＡ／ＳＴＹ／ＡＬＭＡ、ＭＭＡ／ＢＡ／ＡＬＭＡ、ＳＴＹ／ＭＭＡ／ＤＶＢ、ＭＭＡ／ブタジエン／ＳＴＹ、ＭＭＡ／ＥＡ／ＡＬＭＡ、ＢＡ／ＡＬＭＡ／ＭＡＴＳ、ＳＴＹ／ＭＡＴＳ／ＤＶＢ、ＭＭＡ／ＢＡ／ＭＡＴＳ、ＳＴＹ／ＭＭＡ／ＭＡＴＳ／ＤＶＢ、ＭＭＡ／ＢＡ／ＭＡＴＳ／ＡＬＭＡ、ＢｚＡ／ＴＭＰＴＭＡ、ＢｚＡ／ＤＶＢ、ＩＤＭＡ／ＢｚＭＡ及びＭＭＡ／ＡＬＭＡ／ＭＡＴＳが挙げられる。
【００３９】
粒径及び分布の調節は、溶媒の選択、開始剤の選択、全固形分濃度、開始剤濃度、多官能性モノマーの種類と量、連鎖移動剤の種類と量、及び反応条件のような方法によって達成され得る。粒径（平均粒子直径）は標準動的光散乱技術を使用して決定され、相関関数はコンチン（ＣＯＮＴＩＮ）等のラプラス変換法を使用してハイドロダイナミックサイズに変換され得る。
【００４０】
本発明のフリーラジカル重合に有用な開始剤には、例えば１以上のペルオキシ酸エステル、ジアルキルペルオキシド、アルキルヒドロペルオキシド、過硫酸塩、アゾ開始剤及びレドックス開始剤等が含まれる。有用なフリーラジカル開始剤としては、過酸化ベンゾイル、ｔ‐ブチルペルオクトエート、ｔ‐アミルペルオキシピバレート、クメンヒドロペルオキシド、及びアゾイソブチルニトリル及び２，２´−アゾビス（２−メチルブタンニトリル）のようなアゾ化合物が挙げられるが、これらに限定されない。フリーラジカル開始剤は、ｔ−アミルペルオキシピバレートであることが好ましい。フリーラジカル開始剤の量は、典型的には全モノマーの重量を基準にして０．０５から１０重量％である。
【００４１】
連鎖移動剤は、本発明に有用なポリマーを調製するのに任意に使用され得る。好適な連鎖移動剤としては、例えば、ドデシルメルカプタンのようなアルキルメルカプタン及びトルエンのような活性水素を有する芳香族炭化水素が挙げられる。
【００４２】
ＰＮＰは、典型的には５０００から１，０００，０００の範囲、好ましくは１０，０００から５００，０００の範囲及びより好ましくは１５，０００から１００，０００の範囲の「見掛け重量平均分子量」を有する。ここで使用されるように、「見掛け重量平均分子量」はＰＮＰ粒子径を反映する。ＰＮＰのＧＰＣ溶出時間は、見掛け重量平均分子量測定の尺度を提供するが、絶対的な平均重量分子量測定の尺度では必ずしもない。
【００４３】
ＰＮＰは、また、後官能化され得る。斯かる後官能化は当分野で公知の如何なる技術によっても可能となり得る。ＰＮＰの後重合官能化は、コーティング組成物中で他の成分とＰＮＰを相溶化すること等に有益であり得る。
【００４４】
ＰＮＰは、望ましくは分離しているか非凝集的であり、流体状態でのコーティング組成物及び乾燥コーティングと又はその中に分散可能、混和可能又はそうでなければ実質的に相溶性である。
【００４５】
ＰＮＰとコーティング組成物との相溶性は、典型的にはデルタｄ、デルタｐ、デルタｈ及びデルタｖのファン  クレベレン（Ｖａｎ  Ｋｔｒｅｖｅｌｅｎ）パラメーターのようなそれらの溶解度を適合させることにより決定される。例えば、ファン  クレベレン等の「ポリマー特性。それらの評価及び化学構造との相関」、Ｅｌｓｅｖｉｅｒ  Ｓｃｉｅｎｔｉｆｉｃ  Ｐｕｂｌｉｓｈｉｎｇ  Ｃｏ．，１９７６年；オラビシ（Ｏｌａｂｉｓｉ）等の「ポリマー‐ポリマー混和性」、アカデミックプレス、ＮＹ、１９７９年；コールマン（Ｃｏｌｅｍａｎ）等の「ポリマーブレンドの特異的相互作用と混和性」、テクノミック、１９９１年；Ａ．Ｆ．Ｍ．バートン（Ｂａｒｔｏｎ）の「溶解度パラメーター及び他の凝集パラメーターに関するＣＲＣハンドブック」、第二版、ＣＲＣプレス、１９９１年に開示されている。デルタｄは分散性相互作用の尺度であり、デルタｐは極性相互作用の尺度であり、デルタｈは水素結合相互作用の尺度であり、デルタｖは分散性及び極性相互作用双方の尺度である。斯かる溶解度パラメーターは原子団寄与法（ｇｒｏｕｐ  ｃｏｎｔｒｉｂｕｔｉｏｎ  ｍｅｔｈｏｄ）等で計算され得るか又は可溶性溶媒及び不溶性溶媒からなる混合溶媒系内での重合体物質の曇り点を測定することにより決定されるかのいずれかであり得る。曇り点における溶解度パラメーターは、溶媒の重量パーセンテージを基準にしている。典型的には、多くの曇り点はその物質について測定され、斯かる曇り点によって画定される中心領域はその物質の溶解度パラメーターの領域（範囲）として画定される。
【００４６】
本発明のある種の態様においてはＰＮＰ及びコーティング組成物媒体の溶解度パラメーターは、実質的に類似である。これらの態様においては、ＰＮＰとコーティング内又はコーティングとの相溶性は改良され、コーティング内のＰＮＰの相分離及び／又は凝集は、より起こり難い。溶解度パラメーター、特にＰＮＰおよびコーティング組成物媒体のデルタｈとデルタｖは実質的に適合されることが好ましい。当業者であれば溶解度パラメーターの他にＰＮＰの他の特性は、また、コーティング中のＰＮＰの相溶性に影響を及ぼすことは認識するであろう。
【００４７】
ＰＮＰは、重合溶媒中でのディスパーションとして使用され得るか、或るいは、例えば真空蒸発、非溶媒内での沈殿及びスプレー乾燥により分離され得る。分離されたＰＮＰはその後コーティング組成物に組み入れるのに適当な媒体中で再分散され得る。
【００４８】
ＰＮＰは、ＰＮＰ又はＰＮＰのディスパーションを他の溶解した又は分散したポリマー及び／又は当業者に公知の他のコーティング補助剤と混合することによりコーティング組成物に組み入れることができる。コーティング組成物は、水性又は非水性媒体を含むことができる。コーティング組成物は、例えば粘着付与剤、顔料、乳化剤、架橋剤、モノマー、オリゴマー、ポリマー、溶剤、造膜助剤、バッファー、中和剤、増粘剤又はレオロジー変性剤、保湿剤、湿潤剤、バイオサイド、可塑剤、消泡剤、着色剤、ワックス及び抗酸化剤のような慣用のコーティング補助剤を含有することができる。
【００４９】
本発明の改良したコーティングの固形分は、約１０容量％から約８５容量％であり得る。水性コーティングの中で粘度は、ブルックフィールド粘度計を使用して測定されるように典型的には０．０５から２０００Ｐａ．ｓ（５０ｃｐｓから２，０００，０００ｃｐｓ）である；異なる最終用途及び応用方法に適当な粘度は、かなり変化する。
【００５０】
コーティングは、例えばブラシ又は塗料ローラー、空気噴霧スプレー、空気アシストスプレー、エアレススプレー、高容積低圧スプレー、空気アシストエアレススプレー、カーテンコーティング、ローラーコーティング、リバースローラーコーティング、グラビアコーティング、フレキソ印刷、インクジェット、バブルジェット（登録商標）及び静電スプレー等の慣用の適用方法で塗布され得る。
【００５１】
コーティングは、例えばプラシチック含有シート及びフィルム、木材、金属、皮革、織物又は不織布、毛髪、皮膚、爪、紙、前もって塗工された表面、セメント質基体及びアスファルト基体のような基体に、プライマー等の基体前処理を伴い又は伴わず塗布され得る。
【００５２】
基体上のコーティングは、典型的に１０℃から２００℃の温度で乾燥され、又は乾燥可能とされる。
【００５３】
ブロック抵抗性、プリント抵抗性、マー抵抗性、スクラブ抵抗性、耐研磨性、耐ダートピックアップ性、靭性、耐水性、耐薬品性及び耐汚染性等のＰＮＰが存在しない場合の同一組成物と比較して改良した諸特性の少なくとも一つを有するコーティングが、ＰＮＰが特徴的に硬質であることを確実にすることにより提供され得る。硬質ＰＮＰは、Ｔｇが周囲温度より低いとき発明全般によって要求されるより高度の架橋（即ち、ＰＮＰを製造するために使用される５重量％より大、好ましくは１０重量％より大、更により好ましくは２０重量％より大の少なくとも一種の多エチレン性不飽和モノマー）を提供することにより与えられる。代替的に、硬質ＰＮＰは、高Ｔｇポリマーを生じさせるモノマー（例えば、メタクリル酸及びビニル芳香族モノマー）を使用して、ＰＮＰのＴｇが周囲より高い（即ち、２５℃より大、好ましくは５０℃より大、より好ましくは１００℃より大）ことを条件として提供され得る。好ましくは、硬質ＰＮＰは、コーティング特性を改良するために高架橋及び十分高い硬度を提供する高Ｔｇポリマーを生じさせるモノマー双方の組み合わせを有する。
【００５４】
ＰＮＰが存在しない場合の同一組成物に比較して改良された耐水性を有するコーティングは、また、ＰＮＰが特徴的に疎水性であることを確実にすることにより提供され得る。疎水性ＰＮＰは、全ＰＮＰ重量を基準にして疎水性モノマーから誘導されたＰＮＰの重合体単位の重量パーセンテージが少なくとも２０重量％、好ましくは少なくとも４０重量％、より好ましくは少なくとも５０重量％、いっそうより好ましくは少なくとも７０重量％及び最も好ましくは少なくとも８０重量％であることを確実にすることにより提供され得る。本態様に有用な疎水性モノマーは、典型的には２５℃において、１０％未満、好ましくは５％未満、より好ましくはの２％未満、更に好ましくは１％未満の水溶解度（又は疎水性モノマー混合物についての重量平均水溶解度）を有するであろう。ここで「水溶解度」とは、２５℃における水中での溶解度である。ここで「重量平均水溶解度」とは、一より多い第二モノマーが選択されるとき、その水溶解度は、それぞれの第二モノマーに対し、その水溶解度及び第二モノマーの総重量に基づいたその重量画分を加算して計算される。水中でのモノマー溶解度は、公知である。例えば、データは「ポリマーハンドブック」（第二版、Ｊ．ブランドラップ、Ｅ．Ｈ．インマーグット編集、Ｊｏｈｎ  Ｗｉｌｅｙ＆Ｓｏｎｓ）及び「メルクインデックス」（第７版、Ｍｅｒｋ＆Ｃｏ．，Ｉｎｃ（米国、ニュージャージー州、ラーウェイ）で入手可能である。典型的なモノマーについてのデータは、下記の通りである。
モノマー                            水に対する溶解度（％、２５℃）
メチルメタクリレート                      １．３５
エチルメタクリレート                      ０．４６
ブチルメタクリレート                      ０．０３
エチルアクリレート                        ２．０（２０℃）
２‐エチルヘキシルアクリレート            ０．０１
２‐ヒドロキシエチルメタクリレート          完全
スチレン                                  ０．０２９
アクリロニトリル                          ７．３０
酢酸ビニル                                ２．３
アクリルアミド                          ２０．４
【００５５】
本発明の一つの態様において、そのポリマーについての溶媒に溶解されたポリマーを含有するコーティングはＰＮＰに混合され、そのＰＮＰはそのポリマーのＴｇよりも高いガラス転移温度を有する。そのコーティング組成物から形成されるコーティングは、ＰＮＰが存在しない場合の同一組成物と比較してブロック抵抗性、プリント抵抗性、マー抵抗性、スクラブ抵抗性、耐研磨性、耐ダートピックアップ性、靭性、耐水性、耐薬品性及び耐汚染性等の内の改良した特性の少なくとも一つを発揮する。
【００５６】
本発明の一つの態様において、そのアルキドについての溶媒に溶解されたアルキドを含有するコーティングは、そのポリマーのＴｇよりも高いガラス転移温度を有するＰＮＰに混合される。そのコーティング組成物から形成されるコーティングは、ＰＮＰが存在しない場合の同一組成物と比較して乾燥時間、ブロック抵抗性、プリント抵抗性、マー抵抗性、スクラブ抵抗性、耐研磨性、耐ダートピックアップ性、靭性、耐水性、耐薬品性及び耐汚染性等の内の改良した特性の少なくとも一つを発揮する。
【００５７】
本発明の一つの態様において、そのポリマーについての溶媒に溶解されたポリマーを含有するコーティングは、そのポリマーのＴｇよりも低いガラス転移温度を有するＰＮＰに混合される。そのコーティング組成物から形成されるコーティングは、ＰＮＰが存在しない場合の同一組成物と比較して、スクラブ抵抗性、靭性、柔軟性、耐水性、耐薬品性及び耐汚染性等の内の改良した特性の少なくとも一つを発揮する。
【００５８】
本発明の一態様において、エマルションポリマーのような、水性媒体に分散した５０ナノメートルより大きい粒径を有するポリマーを含有する水性コーティングは、そのポリマーのＴｇより高いガラス転移温度を有するＰＮＰと混合される。そのコーティング組成物から形成される乾燥コーティングは、ＰＮＰが存在しない場合の同一組成物と比較してブロック抵抗性、プリント抵抗性、マー抵抗性、スクラブ抵抗性、耐研磨性、耐ダートピックアップ性、靭性、乾燥時間、耐水性、耐薬品性及び耐汚染性等の内の改良した特性の少なくとも一つを発揮する。
【００５９】
本発明の一態様において、エマルションポリマーのような、水性媒体に分散した５０ナノメートルより大きい粒径を有するポリマーを含有する水性コーティングは、ＰＮＰの存在下で調製される。水性媒体に分散されたポリマーは、エマルション重合、ミニエマルション重合、マイクロエマルション重合、サスペンション重合、非水性ディスパーション重合、又は溶液重合等の種々の重合法によって調製され得る。そのコーティング組成物から形成される乾燥コーティングは、ＰＮＰが存在しない場合の同一組成物と比較してブロック抵抗性、プリント抵抗性、マー抵抗性、スクラブ抵抗性、耐研磨性、耐ダートピックアップ性、靭性、乾燥時間、耐水性、耐薬品性及び耐汚染性等の内の改良した特性の少なくとも一つを発揮する。
【００６０】
本発明の一態様において、エマルションポリマーのような、水性媒体に分散したポリマーを含有するコーティングは、そのポリマーのＴｇより低いガラス転移温度を有するＰＮＰと混合される。そのコーティング組成物から形成される乾燥コーティングは、ＰＮＰが存在しない場合の同一組成物と比較してスクラブ抵抗性、ブロック抵抗性、耐ダートピックアップ性、靭性、柔軟性、耐水性、耐薬品性及び耐汚染性等の内の改良した特性の少なくとも一つを発揮する。
【００６１】
本発明の一態様において、エマルションポリマーのような、水性媒体に分散したポリマーを含有する水性コーティングは、ＰＮＰと混合され、そのＰＮＰは、そのエマルションポリマーの造膜助剤である溶媒中のディスパーションとして提供される。そのコーティング組成物から形成される乾燥コーティングは、ＰＮＰが存在しない場合の同一組成物と比較してスクラブ抵抗性、靭性、柔軟性、造膜要求性、耐水性、耐薬品性及び耐汚染性等の内の改良した特性の少なくとも一つを発揮する。
【００６２】
本発明の一態様において、例えば、抗酸化剤又は蛍光増白剤のような官能性種を有するＰＮＰを含むコーティングが提供される。例えば、官能性種は、ＰＮＰの後反応により又はＰＮＰに対する適当な種の吸着等の物理的結合、水素結合等によりＰＮＰの調製において導入される相当する官能性モノマーによって提供され得る。ＰＮＰは、ＰＮＰが存在しない場合のコーティングに比較してより効率的な用途を提供する。ＰＮＰは、また、官能性種が５０ｎｍより大の粒子に結合しているコーティングに比較してより効率的な用途を提供する。
【００６３】
本発明の一態様においてエマルションポリマーのような水性媒体に分散されたポリマーを含有するコーティング組成物は共重合されたフルオロモノマー又は珪素含有モノマーを含む組成を有するＰＮＰと混合される。そのコーティング組成物から形成される乾燥コーティングは、ＰＮＰが存在しない場合の同一組成物と比較して改良された耐汚染性等、耐生物学的汚染（例えば、黴、微生物及び藻抵抗性）、耐薬品性を発揮する。
【００６４】
本発明の一態様においてエマルションポリマーのような水性媒体に分散されたポリマーを含有するコーティング組成物は、少なくとも一種の共重合されたアルデヒド反応性基含有モノマーを含む組成物を有するＰＮＰと混合される。そのコーティング組成物から形成される乾燥コーティングは、ＰＮＰが存在しない場合の同一組成物と比較して改良されたアルキドに対する接着性を発揮する。
【００６５】
「アルデヒド反応性基含有モノマー」は、ここでは２０重量％のモノマー及び等モル量のホルムアルデヒドを含有する任意の１から１４のｐＨの均質溶液において、２５℃で一日に、モノマー及びホルアルデヒド間で、モル基準で、１０％より大きい反応をするモノマーを意味する。
【００６６】
エチレン性不飽和アルデヒド反応性基含有モノマーとして含まれるのは、例えば、ビニルアセトアセテート、アセトアセトキシエチル（メタ）アクリレート、アセトアセトキシプロピル（メタ）アクリレート、アリルアセトアセテート、アセトアセトキシブチル（メタ）アクリレート、２，３−ジ（アセトアセトキシ）プロピル（メタ）アクリレート、ビニルアセトアセトアミド、アセトアセトキシエチル（メタ）アクリルアミド、３−（２−ビノキシエチルアミノ）−プロピオンアミド、Ｎ−（２−（メタ）アクリルオキシエチル）−モルホリノン−２，２−メチル‐１‐ビニル‐２−イミダゾリン、２−フェニル−１−ビニル−２−イミダゾリン、２−（３−オキサゾリジニル）エチル（メタ）アクリレート、Ｎ−（２−ビノキシエチル）−２−メチルオキサゾリジン、４，４−ジメチル−２−イソプロペニルオキサゾリン、３−（４−ピリジル）プロピル（メタ）アクリレート、２−メチル−５−ビニル−ピリジン、２−ビノキシエチルアミン、２−ビノキシエチルエチレン−ジアミン、３−アミノプロピルビニルエーテル、２−アミノ−２−メチルプロピルビニルエーテル、２−アミノブチルビニルエーテル、ｔｅｒｔ−ブチルアミノエチル（メタ）アクリレート、２−（メタ）アクリルオキシエチルジメチル−β−プロピオベタイン、ジエタノールアミンモノビニルエーテル、ｏ−アニリンビニルチオエーテル、（メタ）アクリルオキシアセトアミド−エチルエチレンウレア、エチレンウレイドエチル（メタ）アクリレート、（メタ）アクリルアミドエチル−エチレンウレア、（メタ）アクリルアミドエチル−エチレンチオウレア、Ｎ−（（メタ）アクリルアミドエチル）−Ｎ１−ヒドロキシメチルエチレンウレア、Ｎ−（（メタ）アクリルアミドエチル）−Ｎ１−メトキシメチルエチレンウレア、Ｎ−ホルムアミドエチル−Ｎ１−ビニルエチレンウレア、Ｎ−ビニル−Ｎ１−アミノエチル−エチレンウレア、Ｎ−（エチレンウレイドエチル）−４−ペンテンアミド、Ｎ−（エチレンチオウレイド−エチル）−１０−ウンデセンアミド、ブチルエチレンウレイド−エチルフマレート、メチルエチレンウレイド−エチルフマレート、ベンジルＮ−（エチレンウレイド−エチル）フマレート、ベンジルＮ−（エチレンウレイド−エチル）マレエート、Ｎ−ビノキシエチルエチレン−ウレア、Ｎ−（エチレンウレイドエチル）クロトンアミド、ウレイドペンンチルビニルエーテル、２−ウレイドエチル（メタ）アクリレート、Ｎ−２−（アリルカルバモト）アミノエチルイミダゾリジノン、１−（２−（（２０ヒドロキシ‐３‐（２‐プロペニルオキシ）プロピル）アミノ）エチル）−２−イミダゾリジノン、水素エチレンウレイドエチルイタコンアミド、エチレンウレイドエチル水素イタコネート、ビス−エチレンウレイドエチルイタコネート、エチレンウレイドエチルウンデシレネート、エチレンウレイドエチルウンデシレンアミド、２−（３−メチロールイミダゾリドン−２−イル−１）−エチルアクリレート、Ｎ−アクリルオキシアルキルオキサゾリジン、アシルアミドアルキルビニルアルキレンウレア、ジメチルアミノエチルメタクリレートとしてのアルデヒド反応性アミノ基含有モノマー及びアジリデン官能基を含有���るエチレン性不飽和モノマーである。次のアルデヒド反応性基含有モノマーから製造されるＰＮＰが特に好ましい：２‐（２‐オキソ‐１‐イミダゾリジニル）エチルメタクリレート、１‐［２−［［２−ヒドロキシ−３−（２−プロペニルオキシ）プロピル］アミノ］エチル］２−イミダゾリジノン、２−メチル−ｎ−［２‐（２‐オキソ‐１‐イミダゾリジニル）エチル］メタクリルアミド、２−ブテンジオン酸、ビス［２‐（２‐オキソ‐１‐イミダゾリジニル）エチル］エステル、カルバミン酸、［２‐（２‐オキソ‐１‐イミダゾリジニル）エチル］−２−プロペニルエステル、ＡＡＥＭ及びこれらの組み合わせ。
【００６７】
この態様において、アルデヒド反応性基はＰＮＰとアルデヒド反応性基含有モノマーとを合成することによりＰＮＰの組成中に導入され得る。例えば、アルデヒド反応性基含有モノマーは、アルデヒド反応性基を有するＰＮＰを調製するために多エチレン性不飽和モノマー及びエチレン性不飽和モノマーと共に包含され得る。アルデヒド反応性基含有モノマーの濃度は、典型的にはモノマーの総重量を基準にして１重量パーセントから９９重量パーセントの範囲、より典型的には５重量パーセントから９０重量パーセントの範囲、いっそうより典型的には１０重量パーセントから８０重量パーセントの範囲である。
【００６８】
アルデヒド反応性基含有モノマーと調製されるＰＮＰ（「アルデヒド反応性ＰＮＰ」）は、基体に対する結果物であるフィルムの接着を改善するのに有用である。例えば、エマルションベース塗料は、ラテックスポリマーから調製され得るし、アルデヒド反応性ＰＮＰと配合され得る。アルデヒド反応性基含有モノマーは、基体へのコーティングの接着を改善するためにアルデヒド反応性ＰＮＰと共にコーティング配合物に添加され得る。その上、モノマーエマルションラテックスの重合は、アルデヒド反応性ＰＮＰの存在下で遂行され得る。接着強度を増加させるためのコーティング配合物におけるアルデヒド反応性ＰＮＰの濃度は、典型的には０．１重量％から５重量％の範囲、より典型的には０．２重量％から４重量％の範囲、いっそうより典型的には０．５重量％から３重量％の範囲及び最も典型的には１重量％から２重量％の範囲である。
【００６９】
一態様においては、アニオン性エマルションポリマーのような水性媒体中に分散したポリマーを含有するコーティングは、少なくとも一種の共重合された乾燥促進モノマー及びＰＮＰが非イオン状態であることを確実にするために十分な量の揮発性塩基を含む組成を有するＰＮＰと混合され得る。乾燥促進モノマーの例としては塩基性アミン基を含有するエチレン性不飽和モノマーが挙げられる。塩基性アミン基を含有する斯かるモノマーの例は、米国特許第５，５２７，８２３号及び米国特許第５，８０４，６２７号に記載されている。特に有用なモノマーには、ＤＭＡＥＭＡ、ＤＭＡＰＭＡ及びＯＸＥＭＡ（２-（３-オキサゾリジニル）エチルメタクリレート)及びこれらの組み合わせが含まれる。従って、「乾燥促進ＰＮＰ」はコーティング、特にアニオンラテックスベースコーティングの乾燥又は硬化スピードを改良するのに有用である。
【００７０】
この態様において、乾燥促進基はＰＮＰと乾燥促進官能性モノマーとを合成させてＰＮＰの組成物中に導入され得る。種々の乾燥促進官能性モノマーは、乾燥促進基を有するＰＮＰを調製するために、多エチレン性不飽和モノマー及び任意のエチレン性不飽和モノマーと共に含まれ得る。乾燥促進官能性モノマーの濃度は、ＰＮＰを合成するのに使用されるモノマーの総重量を基準にして典型的には１重量パーセントから９９重量パーセントの範囲、より典型的には５重量パーセントから９０重量パーセントの範囲及びいっそうより典型的には１０重量パーセントから８０重量パーセントの範囲である。コーティング配合物中の乾燥促進官能性ＰＮＰの濃度は、コーティングの乾燥時間を減少させるに十分なものであり、コーティング配合物におけるアニオン電荷の当量を基準にして、典型的には２０パーセントと５００パーセントとの間、より典型的には５０パーセントと２５０パーセントとの間及びいっそうより典型的には７５と１５０パーセントとの間であるだろう。
【００７１】
本発明の一つの態様においては、溶媒に溶解されたポリマーを含有するコーティングは、フルオロモノマー、珪素含有モノマー若しくは１００から５，０００ｇ／モルの範囲のポリ（酸化アルキレン）セグメント分子量を有するポリ（酸化アルキレン）含有モノマー、たとえばポリ（エチレンオキサイド）セグメントを含有するモノマー又はこれらの混合物のような少なくとも一種の共重合された表面活性モノマーを含むＰＮＰと混合される。この態様においては、ＰＮＰを調製するために使用される表面活性モノマーの重量パーセントは、１から９０％、好ましくは２から７５％、より好ましくは５から５０％及びいっそうより好ましくは１０から４０％の範囲である。フッ素、珪素及びＰＮＰの反応性基と化学的に相互作用するポリ（酸化アルキレン）基を含有するＰＮＰは、また、反応性基を含有するＰＮＰとフッ素、珪素及びポリ（酸化アルキレン）部位とを反応させることにより調製され得る。コーティング組成物から形成される乾燥コーティングは、ＰＮＰが存在しない場合の同一組成物と比較して海洋汚染有機体の蓄積に対する改良された抵抗性を発揮する。一方で本態様に使用されるＰＮＰのＴｇは制限されないが、ある種の用途においては、コーティング表面に付着する海洋汚染有機体の能力を減少させるためには、Ｔｇは２５℃未満が好ましく、より好ましくは０℃未満及びいっそうより好ましくは−２５℃未満である。
【００７２】
本発明の一態様においては、高価な、環境的に有害なバイオサイド又はシリコーンベースコーティングを要求しなくともよい非汚染性／汚染物リリーシングコーティングが提供される。これらのコーティングは、少なくとも一種のフルオロモノマー又は珪素含有モノマー又はこれらの混合物と共に（メタ）アクリル酸のような共重合される酸含有モノマーを有する架橋ＰＮＰと混合されるコーティング組成物によって、該コーティング組成物を基体にコーティングし、該コーティング硬化又は乾燥し及びポリ（酸化アルキレン）分子を該硬化若しくは乾燥したコーティングに付着させることにより提供される。
【００７３】
結果として生じたコーティングへのポリ（酸化アルキレン）分子、特にポリ（酸化エチレン）（「ＰＥＯ」）分子の付着は、これら表面修飾基体への生体分子の吸着において劇的な減少を提供する。本発明の態様となり得る基体へのＰＥＯを付着させる種々の方法は、オスツニ（Ｏｓｔｕｎｉ）等「蛋白質の吸着を阻害する表面の構造‐性質との関係の研究」、ラングミュア、第１７巻、５６０５〜５６２０頁（２００１年）において見出される。しかしながら、バルクマトリックスフィルムにおける酸の存在は、水の取り込みに起因するフィルム特性（即ち、水感受性）の減少を引き起こす。従って、表面活性モノマー（例えば、ＦとＳｉ）及び酸含有モノマー（例えば、ＭＡＡ又はＡＡ）双方で調製されたＰＮＰは、グラフト化に便利な、しかしコーティングの水感受性に寄与しないかもしれないコーティング表面に集中した酸部位を提供する。この態様において、ＰＮＰを調製するために使用される表面活性モノマーの重量パーセントは、１から９０％、好ましくは２から３０％、より好ましくは５から２５％及びいっそうより好ましくは１０から２５％の範囲である。この態様において、ＰＮＰを調製するために使用される酸含有モノマーの重量パーセントは、１から９０％、好ましくは２から３０％、より好ましくは５から２５％、更により好ましくは１０から２５％の範囲である。
【００７４】
特定の理論に拘束されるわけではないが、ＰＮＰは硬化又は乾燥コーティング表面に移動し、コーティング表面に酸結合部位を与え、ついで逐次ポリ（酸化エチレン）（「ＰＥＯ」）組成物のようなポリ（酸化アルキレン）組成物とグラフト結合され、コーティング表面への蛋白質の析出を阻害する「ＰＥＯブラシ」を形成する。結果として生じる非汚染性／汚染リリーシングコーティングは、耐久性であり、現行のシリコーンベースコーティングより塗布し易く、また、「ＰＥＯブラシ」が存在しない場合の同一組成物と比較して海洋汚染有機体の蓄積に対し改良された抵抗性を発揮する。
【００７５】
一態様において、非汚染性／汚染リリーシングコーティングのバインダーは、表面活性基及び酸結合部位双方を含むＰＮＰが混合される低Ｔｇ、架橋性ポリマーであり得る。特定の理論に拘束されるわけではないが、斯かるコーティングにおけるＰＮＰは、空気界面に移動し、次の表面処理用のグラフト可能な部位（例えばＰＥＯ）を提供する。この態様においては、「低Ｔｇ」とは、２５℃未満、好ましくは０℃未満、より好ましくは−２５℃未満を意味する。
【００７６】
本発明の一態様においては、１から５０ナノメートル、好ましくは１から４０ナノメートル、更に好ましくは１から３０ナノメートル、更に好ましくは１から２０ナノメートル、いっそう更に好ましくは１から１０ナノメートル及び最も好ましくは２から８ナノメートルの平均直径を有するＰＮＰが提供され、そのＰＮＰは「表面活性ＰＮＰ」を形成する少なくとも一種の多エチレン性不飽和モノマー及び少なくとも一種の表面活性モノマーからなる重合単位を有する。代替の態様においては、表面活性ＰＮＰは、酸モノマーから誘導される重合単位を含有する。他の態様においては、表面活性ＰＮＰは追加的にポリ（酸化アルキレン）、好ましくはＰＥＯを追加的に含有する。ポリ（酸化アルキレン）は、上記したようにＰＮＰに取り入れられ得る。ＰＮＰは、建築、電子工学及び輸送分野に使用される多様な材料及びコーティングを製造するのに有用となり得る。例えば、ポリ（酸化アルキレン）を含有するＰＮＰは、建築及び輸送機関コーティングにおける生物の付着に対する抵抗性を改善するために有用となり得る。表面活性ＰＮＰは、米国特許第６，２７１，２７３号に記載したようなポロゲンを調製するのに、また、有用であり得る。
【００７７】
本発明の態様においてエマルションポリマーのような水性媒体に分散したポリマーを含有するペーパーコーティング組成物は、官能化されたＰＮＰと混合される。コーティング組成物から形成された乾燥コーティングは、官能化ＰＮＰが存在しない場合の同一組成物に比較して、インキ受容性及び／又は、例えば、耐水性、耐オフセット性  及びインキ汚れ抵抗性等をはじめとする、改良された印刷性能を発揮する。被覆紙は、好ましくはインクジェット印刷用基体として使用され得る。
【００７８】
本発明の一態様においては、コーティング組成物の媒体に実質的に不溶性である、例えば農業的に活性な成分及び帯電防止剤のような官能化剤が導入されたＰＮＰを含有するコーティング組成物が提供される。コーティング組成物から形成された乾燥コーティングは、コーティング表面への官能化剤の制御された放出速度を示し、その速度はＰＮＰのガラス転移温度に部分的に影響される。
【００７９】
本発明の一態様においては、例えば潤滑剤又はシリコーン等の官能化剤が導入されたＰＮＰを含有する組成物が提供される。洗浄及びドライ洗濯サイクルの過程で繊維材料上に、変性されたＰＮＰは沈着を発揮し、また官能化剤は分配を発揮する。
【００８０】
本発明の一態様においては、例えば潤滑剤又はシリコーンのような官能化剤が導入されたＰＮＰを含有する組成物が提供される。変性されたＰＮＰは、シャンプー又はローション等の身体ケア用途に使用される。
【００８１】
一態様において、重合体ディスパーションを形成する方法が提供される。この態様の重合体ディスパーションは、ＰＮＰを形成し、ＰＮＰ及び少なくとも一つのモノマーを含む反応混合物を提供し、その反応混合物を少なくとも一つのバルク、溶液、気相、エマルション、ミニエマルション又はサスペンション重合条件に付すことにより提供される。この態様においては、ＰＮＰはモノマー又はモノマー混合物に溶解又は分散され、重合体ディスパーションを調製するための次の重合に使用される。重合され得る如何なるモノマーも使用され得るが、好ましくはエチレン性不飽和モノマーである。本発明に使用されるＰＮＰは、エマルション、ミニエマルション、バルク、溶液、気相、サスペンション及びこれらの組み合わせを含む如何なる種類の重合にも取り入れられるが、重合体ディスパーションを提供する引き続く重合の好ましい種類としては、サスペンション重合、ミニエマルション重合、マイクロエマルション重合及びエマルション重合が含まれる。
【００８２】
重合体ディスパーションを調製するために如何なる量のＰＮＰも使用され得るが、モノマー重量を基準にしてＰＮＰ重量で１から９０パーセント、好ましくは１から７５パーセント、より好ましくは１から５０パーセント、いっそうより好ましくは１から３０パーセント及び更により好ましくは１から２０パーセントの量を採用するのが好ましい。
【００８３】
親水性ＰＮＰは、エマルション重合技術を使用する重合体ディスパーションを調製するのに好都合である。親水性ＰＮＰの一例は、５０ＭＭＡ／２０ＢＡ／１０ＤＥＧＤＭＡ／２０ＰＥＧＭＥＭＡ４７５の重合単位を含有するものであり、そこでモノマー表示の前の数字は重合単位の重量画分を意味する。好ましいＰＮＰは、ミニエマルション及びディスパーション重合の場合には水にそれほど可溶性でない。重合体ディスパーション内のＰＮＰは、後で形成されるポリマーと相互作用的又は非相互作用的であり得る。相互作用としては、例えば、共有結合、酸／塩基相互作用及び電荷移動相互作用があげられる。水性ベース重合に関してＰＮＰは、好ましくは水又は水／溶媒混合物に分散されている。斯かる重合体ディスパーションに含まれるＰＮＰは、エマルション又はサスペンション重合により形成される比較用ポリマー粒子の直接形成によって達成され得るよりもより広い利用可能範囲の組成物を提供することができる、即ち直接重合にとって親水性過ぎる又は疎水性過ぎる組成物も溶液重合によって形成されるＰＮＰを加えることにより導入することができる。粒子ディスパーションは、コーティング組成物に混入され、それから形成されるコーティングは少なくとも一つの改良した特性を示す。粒子ディスパーションは、また、重合体組成物を形成するために使用され得る。
【００８４】
本発明の一態様において、ＰＮＰはモノマー又はモノマー混合物に溶解又は分散され、重合複合体を調製するための次の重合に使用される。使用されるものまーは、重合体物質を形成するために有用な如何なるモノマー混合物でもあり得るが、好ましくはエチレン性不飽和モノマーである。エマルション、ミニエマルション、バルク、溶液、気相、サスペンション及びこれらの組み合わせを含む如何なる種類の重合も、重合複合体を調製するのに有用である。
【００８５】
重合体複合体を調製するために如何なる量のＰＮＰも使用され得るが、モノマー重量を基準にしてＰＮＰ重量で１から９０パーセント、好ましくは１から７５パーセント、より好ましくは１から５０パーセント及びいっそうより好ましくは１から３０パーセントの量を採用するのが好ましい。重合体複合体は、また、前述の態様に記載されたように重合体ディスパーションを調製する方法を使用しても提供され得る。
【００８６】
本発明の一態様において、ＰＮＰは、結果として生じるエマルションポリマー粒子ディスパーションの特性（例えば、改良された安定性）を改善するためのエマルション重合プロセスにおいて使用される。この態様において、改良された安定性とは、エマルションポリマー粒子が不安定化し、凝集、凝結、ゲル形成及び２以上のポリマー粒子が相互作用するようなプロセスにより非分散状態になることを減らすことをいう。ＰＮＰは、水性ベースエマルション重合及び水性ベースポリマーディスパーション用の安定剤として有用である。この態様において、ＰＮＰは、酸又は親水性である他の官能性を含有する。好ましくは、ＰＮＰは、酸含有モノマーを使用して調製される。酸含量は、ＰＮＰ周辺の静電電荷層を提供するのに十分高いものであることが好ましい。安定剤として有用な好適なＰＮＰの酸含量は、例えば、米国特許第４，８４５，１４９号に記載されたようなエマルション重合用安定剤として働くことが知られている典型的な「ハイアシッド（ｈｉｇｈ  ａｃｉｄ）」ポリマーの酸含量によって推測される。
【００８７】
典型的に、エマルション重合のような水性ディスパーションのための安定剤として有用なＰＮＰは、１から９９重量パーセント、好ましくは５から９５重量パーセント、より好ましくは８から７５重量パーセント％、いっそう好ましくは１５から６０重量パーセント及び更により好ましくは２０から４０重量パーセントの少なくとも一種の酸含有モノマー又は酸形成剤から誘導された単位を含有する。如何なる酸含有モノマーも使用され得るが、酸含有モノマーはフリーラジカル重合により共重合可能なものであることが典型的である。斯かる酸含有モノマーの中で、アクリル酸及びメタクリル酸が好ましく使用される。典型的には、安定剤として有用なＰＮＰは、１から５０重量パーセント、好ましくは２から４０重量パーセント、より好ましくは３から２０重量パーセント％及びいっそう好ましくは５から１５重量パーセントの少なくとも一種の多エチレン性不飽和モノマーから誘導される単位を含有する。好ましくは、ＰＮＰの酸官能性は、水酸化物（例えば、水酸化ナトリウム、水酸化カリウム）、アミン及び好ましくはアンモニア等の好適な中和塩基により中和される。より好ましくは、斯かるＰＮＰは水相溶性溶媒中で調製され、塩基で中和され、エマルション重合を遂行する前に水で希釈される。エマルション重合を安定化するのに使用されるとき、いっそう好ましくは、水相溶性溶媒はＰＮＰディスパーションから少なくとも部分的に除去され、最も好ましくは実質的に完全に除去される。
【００８８】
斯かるＰＮＰ安定剤は上記で提供されたように酸モノマー及び多エチレン性不飽和モノマーを含有することだけが必要である一方で、ＰＮＰは任意に酸含有モノマーでもなく、多エチレン性不飽和モノマーでもないモノマーである他のエチレン性不飽和モノマーから誘導された８５重量パーセントまでの単位を含有することができることが認識されるべきである。同様に、安定剤として有用なＰＮＰは、また、ヒドロキシル、アセトアセテート、アクリルアミド／ホルムアルデヒド付加物、ウレイド及びアミン等のような官能性基を含み、しかしこれらに限定されない任意の官能性モノマーを含むことが出来る。
【００８９】
本発明のＰＮＰは、「ハイ  アシッド」高分子安定剤を使用するものとして知られている方法に基づくエマルション重合において安定剤（即ち、分散剤）として使用され得る（しばしば、「樹脂サポーティッドエマルション重合」とも呼ばれる、例えば米国特許第４，８４５，１４９号及び米国特許第６，０２０，０６１号参照）。エマルション重合における分散剤としてのＰＮＰの使用範囲は、次の通りである：ＰＮＰ及びエマルションポリマー固形分の総重量を基準にして５から８０、好ましくは１０から６０、最も好ましくは１５から４０重量パーセントＰＮＰである。
【００９０】
好適なエマルションポリマー組成物の中で、すべてのエマルションポリマー、コポリマー、多段階コポリマー、インターポリマー及びコア‐シェルポリマー等が、本発明のＰＮＰを使用して安定化され得る。如何なるエチレン性不飽和モノマーも使用され得るが、安定化されるエマルションポリマーは、（メタ）アクリルエステル及びビニル芳香族モノマーの内の少なくとも一つから調製されるのが好ましい。
【００９１】
本発明のＰＮＰ安定剤を含有するエマルション重合を遂行するに際し、全ての典型的なエマルション重合成分、条件及びプロセスが使用され得る、例えば、如何なる公知のエマルション重合乳化剤（石鹸）が存在してもよく（又は不存在でもよい）、開始剤、温度、連鎖移動剤、反応器の種類及び固形分等である。ＰＮＰ安定剤を有するエマルションポリマーで調製されるコーティングの改良には、次の特性が期待される：塗料オープンタイム、光沢、調節されたレオロジー、安定性、耐水性、ブロック抵抗性、耐ヒートシール性及び耐ダートピックアップ性。
【００９２】
本発明の一態様において、安定剤としてのＰＮＰで調製されたエマルションポリマーラテックス粒子が好ましいが、ＰＮＰ安定剤とのエマルションポリマーラテックス粒子のブレンドが企図される。
【００９３】
一態様において、残存不飽和を含有するＰＮＰは、引き続き重合条件下で追加のモノマーで処理され少なくとも一つの第二段階ポリマーを含むＰＮＰを形成する。第二段階ポリマーは、米国特許第５，３３０，５３７号に記載されたような両新媒性ポリマーによって許容されるような接着促進、耐水性のような官能性挙動を発揮することができる。第二段階ポリマーは、また、表面活性モノマーを導入することにより表面活性挙動を発揮することができる。複合体ＰＮＰは、コーティング組成物中に取り入れられ、それから形成されたＰＮＰは、少なくとも一つの改良された特性を発揮する。
【００９４】
一態様において、コーティングは、皮革トリートメントとして使用され皮革をなめし及び再なめしのためのタンニングプロセスを提供する。ＰＮＰを含有する緩衝化された水溶液中で３から７（好ましくは３．５から４．５）のｐＨ範囲で皮を叩くことによる皮をなめすプロセスが提供される。この態様においては、緩衝化水溶液は、好ましくは１：１の比率の酢酸ナトリウム及び酢酸を含む。十分官能性であるなめした皮革が、このようにして得られた。その使用期間の終了後においては、この皮革は、環境の質に少ししか又は全く有害となることなく焼却、及び／又は埋設及び／又は埋め立てにより廃棄され得る。斯かる環境に優しいタンニングプロセスにおいては、ＰＮＰは好ましくは１重量パーセント未満のハロゲン原子、より好ましくは０．５重量パーセントのハロゲン原子、いっそうより好ましくは０．２重量パーセントのハロゲン原子及び最も好ましくは０．１重量パーセントのハロゲン原子を含有する。それは、また、化学的及び酵素的手段で、肥料及び／又は動物用食餌用のアミノ酸に容易に消化される。
【００９５】
一態様においては溶媒に分散したＰＮＰはホットチューブオリゴマーを調製し、１００％固形分オリゴマー／ＰＮＰの分離を許容する媒体として使用され得る。これは、オリゴマーの「溶媒」内のＰＮＰを提供する。そのＰＮＰは比較的分子量が高いだろうが、分散相としては全体の粘度に多くは寄与することはできない。ポリイソシアネートとの反応に関しては、例えば、ＰＮＰのヒドロキシ含量はオリゴマーのそれよりも望ましくは低くなり得る。同様に、エポキシアミン又はカルボキシレート、ｕｖ／ｅｂ硬化（アクリルオリゴマー）及びその他をはじめとする他の架橋化学は、オリゴマー／ＰＮＰブレンドに基づくことができる。
【００９６】
一態様において、会合性増粘剤及びＰＮＰ、及び任意にエマルションポリマーバインダー、顔料及び／又は他の塗料補助剤を含有する水性コーティング組成物はＰＮＰが存在しない場合の同一組成物より大きな増粘効率を提供する。種々の会合性増粘剤は、当業界で公知であり、本発明のＰＮＰと共に使用され得る。好ましい会合性増粘剤としては、次の少なくとも一つの種類が含まれる：疎水性に変性されたポリウレタン、疎水性に変性されたアルカリ可溶性エマルション、疎水性に変性されたヒドロキシエチルセルロース、疎水性に変性されたポリビニルアルコール及び疎水性に変性されたポリアクリルアミド及びそれらの変形物。会合性増粘剤及びＰＮＰの重量パーセンテージは、水性コーティング組成物の総重量を基準にして好ましくは少なくとも０．０２、より好ましくは少なくとも０．０５及びいっそうより好ましくは少なくと０．１であろう。典型的には、ＰＮＰ対会合性増粘剤の重量比の範囲は、１〜９９：９９〜１、好ましくは５〜９５：９５：５；より好ましくは１０〜９０：９０〜１０、いっそうより好ましくは２０〜８０：８０〜２０、いっそう更に好ましくは３０〜７０：７０〜３０及び最も好ましくは４０〜６０：６０〜４０であろう。典型的には、会合性増粘剤及びＰＮＰの重量パーセンテージは、水性コーティング組成物の総重量を基準にして好ましくは多くとも２０、より好ましくは多くとも１０及びいっそうより好ましくは多くとも５であろう。水性コーティング組成物の粘度は、少なくとも０．２ポイズ、好ましくは少なくとも０．５ポイズ、より好ましくは少なくとも１ポイズ及びいっそうより好ましくは少なくとも２ポイズであろう。典型的には、水性コーティング組成物の粘度は、多くとも５０ポイズ、好ましくは多くとも２０ポイズ及びより好ましくは多くとも１０ポイズであろう。機構に拘束されることなく、ＰＮＰは、会合性増粘剤により橋掛け用の追加の部位を提供することができる。
【００９７】
また本発明は以下の態様を含む。
（１）  コーティング及び１から５０ナノメートルの平均直径を有するＰＮＰを含む改良されたコーティング、該ＰＮＰは重合単位として少なくとも一種の多エチレン性不飽和モノマーを含む。
（２）  ＰＮＰが重合単位として少なくとも一種の多エチレン性不飽和モノマーから誘導される少なくとも１０重量パーセントの単位を含む（１）に記載の改良されたコーティング。
（３）  ＰＮＰが少なくとも一つの下記のモノマーから誘導される少なくとも一つの共重合単位を更に含む（１）に記載の改良されたコーティング：アルデヒド反応性基含有モノマー、乾燥促進モノマー、表面活性モノマー、酸含有モノマー、疎水性モノマー及び親水性モノマー。
（４）  コーティングが流動性状態である（１）に記載の改良されたコーティング。
（５）  １から５０ナノメートルの平均直径を有するＰＮＰを形成し、該ＰＮＰは重合単位として少なくとも一種の多エチレン性不飽和モノマーを含む；及び該ＰＮＰを含むコーティング組成物を形成する工程を含む改良されたコーティングを提供する方法。
（６）  ＰＮＰが少なくとも一つの下記のモノマーから誘導される少なくとも一つの共重合単位を更に含む（５）に記載の改良されたコーティングを提供する方法：アルデヒド反応性基含有モノマー、乾燥促進モノマー、表面活性モノマー、酸含有モノマー、疎水性モノマー及び親水性モノマー。
（７）  該コーティング組成物を基体に塗布し；及び該コーティング組成物を乾燥する工程を更に含む（５）に記載の改良されたコーティングを提供する方法。
（８）  少なくとも一種のポリ（酸化アルキレン）分子を乾燥されたコーティングにグラフト化する工程を更に含む（５）に記載の改良されたコーティングを提供する方法、ここでＰＮＰは更に少なくとも一種の表面活性モノマーから誘導される少なくとも一種の共重合単位及び少なくとも一種の酸モノマーから誘導される少なくとも一つの共重合単位を含む。
（９）  １から５０ナノメートルの平均直径を有するＰＮＰを形成し、該ＰＮＰは重合単位として少なくとも一種の多エチレン性不飽和モノマーを含む；該ＰＮＰ及び少なくとも一種のエチレン性不飽和モノマーを含む反応混合物を提供し；及び該反応混合物を少なくとも一つのバルク、溶液、気相、エマルション、ミニエマルション、ミクロエマルション、又はサスペンション重合条件に付す工程を含む重合体ディスパーションを形成する方法。
（１０）  混合物を重合条件に付す前に、ＰＮＰが水性相に分散している請求項９に記載の重合体ディスパーションを形成する方法。
（１１）  少なくとも一種の多エチレン性不飽和モノマー及び少なくとも一種の表面活性モノマーの重合単位を含み、１から５０ナノメートルの平均直径を有するＰＮＰ。
（１２）  １から５０ナノメートルの平均直径を有するＰＮＰであって、重合単位として少なくとも一種の多エチレン性不飽和モノマーを含むＰＮＰ；及び重合単位として少なくとも一種のエチレン性不飽和モノマーを含むポリマーを含む重合複合体。
【００９８】
次の実施例は本発明の更なる種々の態様を例示するために提示される。
【００９９】
実施例１．ＰＮＰの調製
５００ｍＬの容器に、熱電対、温度調節器、パージガス入り口、パージガス出口付き水冷還流凝縮器、撹拌機及び添加漏斗が装備された。添加漏斗に１８．００ｇメチルメタクリレート（１００％純度）、２．００ｇのジエチレングリコールジメタクリレート（１００％純度）、ミネラルスピリット内のｔ−アミルペルオキシピバレートの７５％溶液（ルペロックス５５４−Ｍ−７５）１．６０ｇ及び１８０．００ｇジイソブチルケトン（「ＤＩＢＫ」）からなる２０１．６０ｇのモノマー混合物が充填された。１８０．００ｇＤＩＢＫを含有する反応器は、３０分間、窒素でフラッシュし、それから反応器の内容物を７５℃にするために熱を加えた。反応器の内容物が７５℃に達したとき、添加漏斗中のモノマー混合物は、９０分に亘り反応器に一定速度で充填された。モノマー混合物の添加終了３０分後に、ミネラルスピリット内のｔ−アミルペルオキシピバレートの７５％溶液（ルペロックス５５４−Ｍ−７５）０．０６ｇ、及び２．００ｇのＤＩＢＫからなる二つのチェーサーアリコートの最初のものが加えられ、第二のものが３０分の間隔を置いて添加された。第二チェーサーアリコートの終了時点で、反応器の内容物は、反応を完了させるために８０℃で２．５時間保持された。結果として生じたポリマーは、ヘプタンでの沈殿により分離され、ろ過により収集されそして真空下で乾燥され白色粉末を生じた。この物質は、プロピレングリコールモノメチルエーテルアセテート内で再溶解された。このようにして形成されたＰＮＰは、動的レーザー光線散乱により測定され、平均１．４ｎｍの０．８から５．０の粒径分布、及びＧＰＣにより測定され、２２，６４２ｇ／モルの見掛け分子、１４，６０１ｇ／モルの数平均分子量及び１．６のＭｗ／Ｍｎ分布を有するとされた。
【０１００】
実施例２．セミバッチエマルション重合プロセスによるＰＮＰ、ＡＡＥＭ／ＡＬＭＡコポリマーの調製
モノマーエマルションは、１７ｇの脱イオン水、８．８５ｇの２８％ｗ／ｗ固形分ラウリル硫酸アンモニウム（「ＡＬＳ」）、１２．４ｇのアセトアセトキシエチルメタクリレート（「ＡＡＥＭ」）及び１．７８ｇのアリルメタクリレート（「ＡＬＭＡ」）との混合物から製造された。反応容器に、それから６００ｇの脱イオン水、１５．０ｇの２８％ｗ／ｗ固形分ＡＬＳ、及び１ｍＬ脱イオン水内の０．１５ｇの過硫酸アンモニウム（「ＡＰＳ」）が準備された。反応容器は、窒素でパージされながら９０℃まで加熱された。２００ｒｐｍで撹拌されながらモノマーエマルションの半分が反応容器に添加された。２０分後、残存モノマーエマルションが添加された。容器温度は、９０℃で３０分間、維持され、５５℃に冷却され、それから１ｍＬ脱イオン水内の０．０２ｇのｔ−ブチルヒドロキシペルオキシド（ｔ−ＢＨＰ）溶液、及び１ｍＬ脱イオン水内の０．０１０ｇのスルホキシル酸ナトリウムフォルムアルデヒド（「ＳＳＦ」）溶液がそれぞれ添加された。反応は、それから周囲温度まで冷却され、エマルションは４００及び１００メッシュ篩を通してそれぞれろ過された。
【０１０１】
試料は、凍結乾燥により水から分離され白色の脆いさらさらした粉末を生成した。結果として生じた白色粉末は、豊富な量の、２回蒸留され、脱イオンされた水で洗浄され大部分の界面活性剤を除去した。
【０１０２】
実施例３．バッチエマルション重合プロセスにより調製されたＰＮＰ‐ＡＡＥＭ／ＡＬＭＡコポリマーの調製
モノマーエマルションは、瓶の中で１７ｇの脱イオン水、８．８５ｇの２８％ｗ／ｗ固形分ＡＬＳ、１２．４ｇのＡＡＥＭ及び１．７８ｇのＡＬＭＡとの混合物から製造された。反応容器には、それから６００ｇの脱イオン水、１５．０ｇの２８％ｗ／ｗ固形分ＡＬＳ、及び１ｍＬ脱イオン水内の０．１５ｇの過硫酸アンモニウム（「ＡＰＳ」）が準備された。反応容器は、窒素でパージされながら９０℃まで加熱された。モノマーエマルションは、２００ｒｐｍで撹拌されながら反応容器に全て一度に添加された。３０分後、反応フラスコの温度は７５℃まで冷却され、それから１ｍＬの脱イオン水内の０．０２ｇのｔ−ＢＨＰ溶液が添加された。反応は、更に５５℃に冷却され、２ｍＬの脱イオン水内の０．０１０ｇＳＳＦ溶液が添加された。反応は周囲温度まで冷却され、エマルションは４００及び１００メッシュ篩を通して、ろ過された。
【０１０３】
実施例４．漸次添加重合プロセスにより製造されるＰＮＰの調製
モノマーエマルションは、１００ｇの水、１．６０ｇの２８％ｗ／ｗ固形分ＡＬＳ、６８ｇのエチルアクリレート（「ＥＡ」）、１７ｇのメチルメタクリレート（「ＭＭＡ」）、１２．５ｇのジビニルベンゼン（「ＤＶＢ」）及び５ｇのメタクリル酸（「ＭＡＡ」）の混合物から製造された。４４５ｇの水、２２．２ｇの２８％ｗ／ｗ固形分ＡＬＳ、及び０．３７ｇのＡＰＳは、窒素雰囲気下で８５℃に加熱された。モノマーエマルションは９０分に亘り容器に供給された。反応は、供給の終了後８５℃で３０分間保持され、それから６５℃に冷却された。冷却の後、１．３３ｇの１０％硫酸鉄（ＦｅＳＯ４）が添加された。１分後、０．２ｇの７０％ｔ‐ＢＨＰが添加され、２分後、０．１ｇの１００％イソアスコルビン酸（「ＩＡＡ」）が添加され、反応は１５分間保持された。第二チェーサー系は、同じ順序で、同じ時間の間添加された。反応は、それから周囲温度に冷却され、４００メッシュ篩を通して、ろ過された。
【０１０４】
実施例５．種々のＰＮＰの調製
ＰＮＰ組成は、表５．１で報告される。これらのポリマーは、実施例１〜４の一般的操作に従い調製された。「Ｍｗ」の略語は重量平均分子量を意味し、用語「Ｍｎ」は数平均分子量を意味する。用語「Ｄｉｓｔ」は、Ｍｗ／Ｍｎの比を意味する。見掛け分子量は溶媒としてテトラヒドロフランを使用し、標準ＧＰＣ法を使用して測定された。
【０１０５】
【表１】
2010270334.tif 000002
【０１０６】
【表２】
2010270334.tif 000003
【０１０７】
実施例６．ＰＮＰを導入するサスペンション重合
【０１０８】
【表３】
2010270334.tif 000004
【０１０９】
組成８０ＢＡ／１０ＭＭＡ／１０ＤＥＧＤＭＡのＰＮＰは、５％の固形分濃度においてＭＩＢＫ中で調製される。１０００ｇのこの組成物試料は２リットルフラスコ中に置かれ、ＭＩＢＫは減圧下でロータリーエバポレーターを利用して除去される。溶液＃１は、ビーカー中で調製され、ファーマゲル（Ｐａｒｍａｇｅｌ）が完全に溶解するまで撹拌を伴い６０℃に加熱される。溶液＃２は、パドマック（Ｐａｄｍａｃ）及びＮａＣｌが完全に溶解するまでビーカー中において室温で撹拌される。それから、溶液＃１は、撹拌しながら溶液＃２に添加された。それから、モノマー混合物は、３３３．００ｇのメチルメタクリレートを０．０１８ｇのベンゾキノン及び３．３０ｇのラウリルペルオキシドと共にビーカー中に配置することにより製造される；この混合物は室温で２０分間撹拌されベンゾキノン及びラウリルペルオキシドの完全な溶解を可能ならしめる。パドマック／ファーマゲル混合物は、反応器に添加され、１０分間、２４５ｒｐｍで撹拌される。モノマー／ＰＮＰ混合物は、それから反応器内でモノマーディスパーションを形成するために添加される。反応器温度は、それからモノマーの重合を開始するために１時間に亘り６５℃に上昇させられる。温度は７４℃に達せられ、冷水の添加によりその温度に維持される。発熱の終了に際し、温度は７４℃において１５分間維持される。それから、０．６ｍＬのトライトン（Ｔｒｉｔｏｎ）ＣＦ‐３２が、反応器に添加され、温度を２時間９０℃まで上げる。最終的に、反応器は室温に冷却され、生成物はろ過により収集される。
【０１１０】
実施例７．サスペンションポリマーの調製
５％の固形分濃度においてＭＩＢＫ中で調製される組成５４ＭＭＡ／３６ＢＡ／１０ＤＥＧＤＭＡのＰＮＰが使用されることを除き実施例６のプロセスが、繰り返される。
【０１１１】
比較実施例Ａ．サスペンションポリマーの調製
【０１１２】
【表４】
2010270334.tif 000005
【０１１３】
溶液＃１は、ビーカー中で調製され、ファーマゲルが完全に溶解するまで撹拌されながら６０℃まで加熱される。溶液＃２は、パドマック及びＮａＣｌが完全に溶解するまで室温においてビーカー中で撹拌される。それから、溶液＃１は、撹拌されながら溶液＃２に添加される。それから、モノマー混合物が、０．０１８ｇのベンゾキノン及び３．３０ｇのラウリルペルオキシドと共に３３３．００ｇのメチルメタクリレートをビーカー中に置くことにより製造される；この混合物は室温で２０分間撹拌されベンゾキノン及びラウリルペルオキシドの完全な溶解を可能ならしめる。パドマック／ファーマゲル混合物は反応器に添加され、２４５ｒｐｍで１０分間撹拌される。モノマー混合物は、それから反応器内でモノマーディスパーションを形成するために添加される。反応温度は、モノマーの重合を開始するために１時間に亘り６５℃に上げられる。温度は７４℃に達せられ、冷水の添加によりその温度に維持される。発熱の終了に際し、温度は７４℃において１５分間維持される。それから、０．６ｍＬのトライトンＣＦ‐３２が、反応器に添加され、温度は２時間９０℃まで上げる。最終的に、反応器は室温に冷却され、生成物はろ過により収集される。
【０１１４】
実施例８．ポリマー／ＰＮＰ複合体のミニエマルションの調製
組成９０ＭＭＡ／１０ＤＥＧＤＭＡのＰＮＰは、５％の固形分濃度においてＭＩＢＫ中で調製される。１０００ｇのこの組成物試料は２リットルフラスコ中に置かれ、ＭＩＢＫは減圧下でロータリーエバポレーターを利用して除去される。
【０１１５】
【表５】
2010270334.tif 000006
【０１１６】
上記混合物は、反応器中に置かれ、安定なミニエマルションを得るために３０分の間均質化される。それから、温度はスチレンモノマーを重合するため２時間、７５℃に上昇される。室温に冷却し、物質はろ過され、キャラクタライズされる。
【０１１７】
実施例９．ポリマー／ＰＮＰ複合体のミニエマルションの調製
５％の固形分濃度においてＭＩＢＫ中で調製される組成５４ＭＭＡ／２６ＢＡ／１０ＤＭＡＰＭＡ／１０ＤＥＧＤＭＡのＰＮＰが使用されることを除き実施例８のプロセスに従い、ミニエマルションが調製される。
【０１１８】
比較実施例Ｂ．ＰＮＰ無しのミニエマルションポリマーラテックス
【０１１９】
【表６】
2010270334.tif 000007
【０１２０】
上記混合物は、反応器中に置かれ、安定なミニエマルションを得るために３０分の間均質化される。それから、温度はスチレンモノマーを重合するため２時間、７５℃に上昇される。室温に冷却し、物質はろ過され、キャラクタライズされる。
【０１２１】
実施例１０．ポリマー／ＰＮＰ複合体を形成するためのエマルション重合
組成５０ＭＭＡ／２０ＢＡ／１０ＤＥＧＤＭＡ／２０ＰＥＧＭＥＭＡ４７５のＰＮＰは、５％の最終固形分濃度においてＭＩＢＫ中で調製される。１０００ｇのこの組成物試料は２リットルフラスコ中に置かれ、ＭＩＢＫは減圧下でロータリーエバポレーターを利用して除去される。これに、３３５ｇのＭＭＡ及び６００ｇのＢＡが添加され‐混合物はそれが均質に見えるまで撹拌される。
【０１２２】
３リットル、四つ口丸底ガラスフラスコは、機械ブレード撹拌機、温度をモニターするための熱電対、還流凝縮器、加熱及び冷却手段、及び窒素雰囲気を装備される。フラスコは、４００ｇのＤＩ水を充填され、８５℃に加熱される。モノマープレエマルションは、２８０ｇのＤＩ水、１１ｇのドデシルベンゼンスルホン酸ナトリウム（２３％水溶液）、上記で形成されたモノマー／ＰＮＰ混合物及び１５ｇＡＡから調製される。反応フラスコは、２０ｇＤＩ水に溶解した４ｇの過硫酸アンンモニウム及び全体で２９ｇのＤＩ水を有する１６ｇ（固形分ベース）の１００ｎｍシードラテックスが充填される。プレエマルション及び４５ｇＤＩ水に溶解した１．５ｇの過硫酸アンモニウムが、３時間に亘り添加された。加熱及び冷却は、反応温度を８３℃に維持するため必要に応じて適用される。添加が終了するとき、３０ｇのＤＩ水が、プレエマルション容器をフラスコに洗い流すため使用される。３０分後、フラスコは６０℃に冷却された。一旦冷却により温度が５５℃に達したら、５ｇのＤＩ水に溶解した０．００８ｇのＦｅＳＯ４・７Ｈ２Ｏが添加され、引き続き４５ｇＤＩ水中での０．４０ｇの７０％ｔｅｒｔ−ブチルヒドロペルオキシド水溶液が添加され、０．２５ｇの４５ｇＤＩ水に溶解したホルアルデヒドスルホキシル酸ナトリウムが１時間に亘り滴下して添加される。反応混合物は、４５℃に冷却され、ｐＨは１４ｇの１４％のアンモニア水で調整される。室温に冷却の後、エマルションはろ過される。この実施例のエマルションポリマーは、６０ＢＡ／３３．５ＭＭＡ／５ＰＮＰ／１．５ＡＡの組成を有する。
【０１２３】
比較実施例Ｃ．ＰＮＰ無しのエマルションポリマーの調製
実施例３のプロセスが、ＰＮＰ無しで繰り返される。１から１００ナノメートルの平均粒子直径を有するＰＮＰを含む実施例６〜７、８〜９及び１０のポリマーを含有するコーティングは、比較実施例Ａ，Ｂ、及びＣを含有すること以外は同一組成物のコーティングと比較してより高い強度、より低い粘着、より良好な耐ブロック性及びより良好なフィルム形成を発揮するものと期待される。
【０１２４】
実施例１１−Ａ．ＰＮＰ組成物での皮革処理（タンニング）
ＰＮＰ  Ｔは、シクロヘキサン中の１５％（９０ＥＵＧ／ＴＭＴＰＡ）である。それは、測定された１．５ナノメートルの平均粒径を有する。全てのパーセンテージは、酸漬け原料の重量を基準にしている。
【０１２５】
地域の皮なめし工場からの１．２ｍｍ厚さの酸漬け原料は、従来法を使用して中和される。一片の酸漬け原料（１００Ｇ）は１ガロンガラスジャーに入れられ、２００％の５％塩化ナトリウム水溶液中で浮遊される。ジャーはシールされ、内容物は、原料を洗浄するため室温において回転塗料缶ミキサー内で１５分間、転がされる。洗浄浮遊物は、デカントされ、そのｐＨは測定の結果〜３．５である。ガラスジャー内の柔らかくなった酸漬け原料は、次に新たに提供された１００％の５％塩溶液で浮遊され、この系に２％無水酢酸ナトリウムが添加される。ジャーは、シールされ、系は連続的に４時間転がされ、生皮を中和した。この時間の後で、浮遊物は、〜４．５のｐＨを有し、それは酢酸及び酢酸ナトリウムの１：１バッファーを実現したことを示している。中和された生皮の収縮温度は、標準試験法を使用して測定され、典型的には６０摂氏度であることが見出された。ジャーに対し、それからＰＮＰ  Ｔ（５０ｇ）及び追加の５０％の５％塩溶液が添加された。ジャーはシールされ、内容物をすばやく均質化するために手動で振動される。泡立つ三相系は、濡れた皮がケロシンで脱脂したときなめし業者が得るものと似ていると観察される。ガラスジャー及び内容物は、それから塗料缶ミキサーにおいて室温で２４時間、転がされる。この時間後で、回転は停止される。生皮はジャーから引き出される。それは硬質な／充満した量感のある感触を有し、その厚さは測定の結果１．８ミリメートルであり、タンニング処理の増量能力を示している。処理された生皮の収縮温度が評価され、９３℃と測定された。この高い収縮温度は、ＰＮＰ  Ｔが生皮を安定な皮革に転換し、それ故ＰＮＰＴのタンニング能力を証明していることを示している。その皮革は、それから二等分に切断される。一部分は、慣用の手段を使用して等しい０．９ミリメートルの厚さの２シートにその平面に沿って剥がされる。ガミング（ｇｕｍｍｉｎｇ）の問題点及び操作上の不規則性は見られない。三つの皮革は、空気乾燥される。それぞれは、白色／不透明色を有し、極めて柔軟性で、完全に審美的に好ましく、靴及び張り椅子のような商業製品を製造するのに良好な可能性を表している。上記の使用された二相タンニング液は、ＰＮＰタンニング剤の残存含量を測定するために次のように分析される：それは２５０ミリリットル分離漏斗に置かれ、最上部のシクロヘキサノン層が、集められる。それは、一旦、等量の脱イオン水で洗浄され、残存酢酸を除去する。それは、無水硫酸マグネシウムで乾燥される。このシクロヘキサノン溶液のアリコート（２０Ｇ）がオーブン中で６０℃に加熱されて乾燥される。残存物の重量は、１ｇである。
この残存物は、ＨＰＬＣで分析され、大部分が天然動物油脂であると決定される。従って、生皮によるＰＮＰの取り込みは、実質的に１００％である。
【０１２６】
実施例１１−Ｂ．１００％固形分ポリウレタン接着剤
ＰＮＰディスパーション、モノマー及び開始剤のプレミックスは次の通り調製される：
ＰＮＰ（８５ＢＡ／１５ＨＥＡ、１０ｎｍ粒子、アセトン中１５％）１０００ｇ
ブチルアクリレート                                              ２５５ｇ
ヒドロキシエチルアクリレート                                      ４５ｇ
ジ（ｔｅｒｔ−ブチル）ペルオキシド                              ５．７ｇ
【０１２７】
混合物は、ＥＰ１０１０７０６に記載された操作に従い２５０℃において３５００ｐｓｉでチューブ状反応器において重合条件に供給される。アセトン内の生成物溶液は、ワイプトフィルム（ｗｉｐｅｄ−ｆｉｌｍ）エバポレーター内でストリップされオリゴマーポリオール「溶媒」内の１０ｎｍＰＮＰポリオールの１００％「固形分」ディスパーションを与える。結果として生じるポリオール組成物は２液ポリイソシアネート硬化接着剤又はコーティングにおけるポリエーテルポリオール、ポリエステルポリオール又はアクリルポリオールの代わりに使用される。結果として生じるコーティング組成物は、比較系より塗布前により低い粘度であり、ＰＮＰの強化効果のために硬化後、改良された強度を提供することが予期される。
【０１２８】
実施例１１‐Ｃ．向上した増粘効果を発揮するコーティング組成物
アクリソール（ＡＣＲＹＳＯＬ）ＲＭ−８２５（会合性増粘剤、ロームアンドハースカンパニー）は、水に対し５ポイズの粘度を提供するには２ｗｔ％を要求とする。５０ｗｔ％ＲＭ−８２５固形分及び４ｎｍの平均直径を有する５０ｗｔ％ＰＮＰ（４０％ＢＡ、４０％ＭＭＡ及び１０トリメチロールプロパントリアクリレート）の混合物は、水に対し０．２ｗｔ％の混合物が添加されただけで５ポイズの粘度を提供する。水性配合物中の高い効率に加えて、本発明の混合物は、また、水性配合物においての変動に対し感受性はより少ない。
【０１２９】
実施例１２
次の表に記載されたＰＮＰは、実施例１から４における一般的操作に従い記載された合成法に従い表面活性モノマー（Ｆ又はＳｉ含有モノマー）を有するＭＥＫ（１５〜２１パーセント固形分）内で調製される。
【０１３０】
【表７】
2010270334.tif 000008
【０１３１】
ポリマーフィルムは、パラロイド（ＰＡＲＡＬＯＩＤ）Ｂ−８２（ロームアンドハースカンンパニーから入手可能な低酸含有アクリル）とＭＥＫに分散したこれらのＰＮＰのそれぞれと混合し、ＭＥＫまたはアセトンで希釈し、基体上にフィルムをキャスティングし、乾燥することにより調製される。フィルム表面における表面活性Ｆ及びＳｉの分布は、ＶＧ−ＸＰＳにより測定される、下記の表で報告される。
【０１３２】
【表８】
2010270334.tif 000009
【０１３３】
この表の結果は、若しＰＮＰがフィルムのマトリックス全体に均一に分散される場合に、予期されるものよりも活性元素の表面濃度及びそれ故ＰＮＰのそれは、かなり高いことを示している。
【０１３４】
実施例１３：藻増殖に対する抵抗の試験フィルム
実施例１２のＭＥＫ希釈フィルムのフィルムは、顕微鏡スライド上で調製され、９０ｍｌ増殖培地（カロライナバイオロジカルサプライカンパニーからのＡｌｇａ−Ｇｒｏ  Ｆｒｅｓｈｗａｔｅｒ  Ｍｅｄｉｕｍ）を有する４オンスジャー内で懸濁された。増殖培地に、水槽から得られた１０ｍｌの未同定の緑藻株が接種された。この藻は、先行する試験で未処理ガラススライド上に固着する強い能力を実証した。フィルムは、〜１５０ＲＰＭにおいてロータリーシェイカーで光（Ｆ２０ＷＴ１２ＣＷ）の下で３０℃においてインキュベートされた。藻の増殖の観察は、カバレッジ領域パーセントとして表され、三週間の間、週ごとに行われた。増殖培地は、周期的に交換され藻に対し新鮮な養分を提供した。スライドは次に第二槽に置かれ、更に５週間の光の下で強く撹拌された。藻によるフィルムのカバレッジ領域パーセントは、それぞれのフィルムにつき測定され、下記の表に報告されている。
【０１３５】
【表９】
2010270334.tif 000010
【０１３６】
表中の結果は、表面活性ＰＮＰを有するフィルムはＰＮＰが存在しない場合のマトリックスポリマーより汚染に対しより抵抗性が有ることを示している。
【０１３７】
実施例１４
ＰＮＰは、下記の表で記載されるように表面活性モノマー（Ｆ又はＳｉ含有モノマー）及び酸含有モノマー（ＭＡＡ又はＡＡ）双方を有するＭＥＫ（１５〜２１パーセント固形分）内で調製される。
【０１３８】
【表１０】
2010270334.tif 000011
【０１３９】
実施例１５
実施例１４のＰＮＰは、非‐酸含有アクリルポリマーコーティング配合物とブレンドされて引き続くＰＥＯグラフト化のためにコーティング表面に集中された酸部位を有するが、水感受性のないコーティングを提供する。実施例１４のＰＮＰは、下記の表に記載された組成物に基づいてパラロイドＢ−８２（ロームアンドハースカンパニー）と組み合わされる。
【０１４０】
【表１１】
2010270334.tif 000012
【０１４１】
それぞれのコーティング組成物（１５−Ａ、−Ｂ、−Ｃおよび−Ｄ）は、２５ミル湿潤厚さにおいて二枚のガラススライド上にドゥローダウン（ｄｒａｗ  ｄｏｗｎ）された。数日の空気乾燥の後で各スライドは、フィルム被覆スライドをＰＥＯ溶液と共に大きな蒸発皿に置くことによりグラフト化に付される。
ＤＩ水                ９０ｇ
ＰＥＯ３３５０        １０ｇ            ２９９０μＭ
ＴＥＡ                １８．１ｍｇ        １７９μＭ
ジイミド              ３０．６ｍｇ        １６０μＭ
【０１４２】
大過剰のＰＥＯ及び〜１１倍過剰のジイミドが使用された。反応を１時間生じさせ、その後スライドは流ＤＩ水で１．５時間すすがれ、それから更に１．５時間、またＤＩ水ですすがれる。数時間の空気乾燥の後、それらは一晩ＲＴ真空オーブンに置かれた。ＰＥＯグラフトされたコーティング及び未グラフト参照コーティングは、実施例１３の試験操作に従い藻増殖に対する抵抗性を試験された。４週間後の藻増殖による各フィルムのカバレッジ領域パーセントは、０から１０パーセントであった。
【０１４３】
実施例１６から２７．エマルション重合に使用されるＰＮＰ
実施例１６：メチルメタクリレート／メタクリル酸／トリメチロールプロパントリアクリレート（７０／２０／１０ｗｔ．％）のＰＮＰは、溶液重合を経由して次のように調製された：５リットル反応器は、熱電対、温度調節器、パージガス入り口、パージガス出口を有する水冷還流凝縮器、撹拌機及びモノマー供給ラインが装備された。分離容器に３１５．００ｇｍのメチルメタクリレート（ＭＭＡ）、９０．００ｇｍのメタクリル酸（ＭＡＡ）及び４５．００ｇｍのトリメチロールプロパントリアクリレート（ＴＭＰＴＡ）からなる４５０．００グラムのモノマー混合物（Ａ）が充填された。追加の容器に１８．００ｇｍのミネラルスプリット内のｔ−アミルペルオキシピバレートの７５％溶液（トリガノックス（Ｔｒｉｇａｎｏｘ）１２５−Ｃ７５）及び１１２．５ｇｍのイソプロピルアルコールからなる開始剤混合物（Ｂ）が充填された。２３２５ｇｍのイソプロピルアルコールの充填物が、反応器に添加された。反応器を約３０分間、窒素でスイープした後、熱を掛けて反応器充填物を７９℃にした。反応器の内容物が、７９℃に達したら、モノマー混合物（Ａ）及び開始剤混合物（Ｂ）双方の反応器への二重供給がなされる。二つの混合物は、１２０分に亘り供給ポンプを使用して一定速度で供給された。モノマー及び開始剤供給の終了の後で、７９℃で３０分間保持し、ついで９．００グラムのミネラルスピリット内のｔ−アミルペルオキシピバレート７５％溶液（トリガノックス１２５−Ｃ７５）、及び２２．５０ｇｍのイソプロピルアルコールからなる三つの開始剤チェーサーの最初を添加する前に。第二の開始剤チェーサー添加は、第一開始剤添加から３０分後になされた。同様に最後の開始剤チェーサー添加は、第二の開始剤添加から３０分後になされた。バッチは、モノマーの完全転化を達成するために追加の２．５時間の間、重合温度を７９℃に保持された。最終保持の終わりにおいて、バッチは４２．５ｇｍの５０％ＮＨ４ＯＨ水溶液及び４５０．００ｇｍの水との混合物で中和された。中和されたポリマー溶液は、回転エバポレーターに移され、完全内部真空の下で〜３５℃において溶媒が除去される。全ての溶媒を除去した後で、バッチは、更に水中〜４０％ポリマー（ＰＮＰ）まで水で希釈された。粒径は、〜５．０ｎｍと測定された。結果として生じた水性ＰＮＰディスパーションは、エマルション重合用安定剤として使用され得る。
【０１４４】
実施例１７
サイドアーム、冷却器，撹拌機及び熱電対を装備した２リットル、四つ口丸底フラスコに２９５．３ｇの脱イオン水が、添加された。１６０．６グラムのｐＨ８〜９のアンモニア中和されたアクリル酸（水中で５１．６％活性）をベースにしたＰＮＰ（実施例１６に従い調製された、１０ｎｍ未満の粒径の７０ＭＭＡ／２０ＭＡＡ／１０ＴＭＰＴＡ）が、丸底フラスコに添加され、安定剤として使用された。フラスコ内容物は、窒素によるスイープの下で８５℃に加熱され、それから１４５．９ｇのスチレン、１８５．７グラムの２−エチルヘキシルアクリレート及び０．３５グラムのブチルメルカプトプロピオネートのからなるモノマー混合物６．８グラムが添加された。フラスコに６．８グラムのモノマー混合物を添加の直後に過硫酸アンモニウム溶液（３グラムの脱イオン水に溶解した０．３３グラムの過硫酸アンモニウム）がフラスコに添加され、フラスコの内容物は８５℃で１５分保持された。１５分間の保持の後で、追加の過硫酸アンモニウム溶液（１７．８グラムの水に溶解した１．０グラムの過硫酸アンモニウム）がフラスコに添加され、残存モノマー混合物は１５０分に亘りフラスコに供給された。６０分のモノマー混合物への供給の後、過硫酸アンモニウム同時供給溶液（２９．９グラムの水に溶解した１．２グラムの過硫酸アンモニウム）はフラスコに１２０分に亘り添加された。モノマー混合物への１４０分の供給後、反応温度は８７℃に上昇された。モノマー混合物供給の完了後、フラスコ内容物は８７℃において追加の６０分間保持された。その後、フラスコ内容物は２５℃に冷却され、１００／３２５メッシュのセットの重ねられたスクリーンを通してろ過され、凝固ポリマーを生じたが無視し得る量であった。結果として生じたろ過されたエマルション重合生成物は、固形分４８．１％、ｐＨ８．３、粒径７００ｎｍ及び１３４０ｃｐｓの粘度を有していた。
【０１４５】
実施例１８〜２７：
下記に掲示されたＰＮＰは実施例１７の方法に従い調製され、実施例１６に従いエマルション重合に使用される。異なる組成のＰＮＰを利用は、異なる粒径のラテックス及びそれらが示す改良した特性についての変化を示す。結果としてエマルションポリマーは、これらのＰＮＰ無しに調製された匹敵するエマルション重合よりも優れた、改良されたオープンタイム、光沢、望ましいレオロジー、安定性、耐水性、ブロック抵抗性、耐ヒートシール性及び／又は耐ダートピックアップ性を有するコーティングを配合するのに使用される。
【０１４６】
【表１２】
2010270334.tif 000013
【外国語明細書】
2010270334000001.pdf
2010270334000002.pdf
2010270334000003.pdf